(57)【要約】長鎖炭化水素鎖により置換されている立体障害アミン化合物は、該置換により与えられる溶解度又は相溶性が必要とされる多くの応用に有用である。これは、特に、長鎖立体障害アミン単独、又はＵＶ吸収剤及び／又は酸化防止剤と組合せた同アミンを組み込むことにより、変色及び退色に対して効果的に安定化される、例えば、白色、着色、浸漬、無香及び／又は芳香ロウソク用ロウで検討される。【特許請求の範囲】
【請求項１】
式（１）、（２）、（３）、（４）、（５）又は（６）：
【化１】
2004525185.tif 000038
2004525185.tif 000039
［式中、
Ｇ1、Ｇ2、Ｇ3、及びＧ4は、独立に、１〜８個の炭素原子のアルキルであるか、又はＧ1及びＧ2が一緒になって、ペンタメチレンであるか、又はＧ3及びＧ4が一緒になって、ペンタメチレンであり；
Ｅ5は、ＯＥ9又は−Ｏ−Ｅ−（ＯＨ）bであり；
Ｅ9は、１〜２４個の炭素原子の直鎖又は分岐鎖アルキル、５〜１２個の炭素原子のシクロアルキル、３〜２４個の炭素原子の直鎖又は分岐鎖アルケニル、５〜１２個の炭素原子のシクロアルケニル、７〜１５個の炭素原子のフェニルアルキル、７〜１５個の炭素原子の飽和又は不飽和の二環式又は三環式炭化水素のラジカル、６〜１０個の炭素原子のアリール又は１〜４個の炭素原子のアルキル１〜３個により置換されている該アリール；あるいは式（IV）：
【化２】
2004525185.tif 000040
で示される基であり；
Ｅ11〜Ｅ15は、独立に、水素、ハロゲン、ニトロ、シアノ、１〜１８個の炭素原子のアルキル、７〜１５個の炭素原子のフェニルアルキル、６〜１０個の炭素原子のアリール、ヒドロキシル、カルボキシル、１〜１８個の炭素原子のアルキルチオ、１〜１８個の炭素原子のアルコキシ、７〜１５個の炭素原子のフェニルアルコキシ、６〜１０個の炭素原子のアリールオキシ、２〜１８個の炭素原子のアルキルカルボニルオキシ、１〜１８個の炭素原子のアルキルスルホニル、６〜１５個の炭素原子のアリールスルホニル、スルホ又はホスホノ、あるいは２つのビシナル置換基が一緒に結合して、単環又は多環式基を形成し；
Ｅは、１〜１８個の炭素原子の直鎖又は分岐鎖アルキレン、５〜１８個の炭素原子のシクロアルキレン、５〜１８個の炭素原子のシクロアルケニレン、１〜４個の炭素原子の直鎖又は分岐鎖アルキレン（フェニル又は１〜４個の炭素原子のアルキル基１個若しくは２個により置換されたフェニルにより置換されている）であり；
ｂは１、２又は３であり（ただし、ｂは、Ｅにおける炭素原子の数を超えることはできず、そしてｂが、２又は３であるとき、各ヒドロキシル基は、Ｅの異なる炭素原子に結合している）；
Ｒ2は、Ｔ1、−ＣＯ−Ｔ1、−ＣＯ−Ｘ−Ｔ1、−（ＣＨ2）m−ＣＯ−Ｘ−Ｔ1、−（ＣＨ2）p−Ｘ−ＣＯ−Ｔ1、−ＣＯ−（ＣＨ2）m−ＣＯ−Ｘ−Ｔ1、又は−ＣＯ−（ＣＨ2）p−Ｘ−ＣＯ−Ｔ1であり；
ｍは、１〜１２であり；
ｐは、１〜１２であり；
Ｔ1は、１９〜１００個の炭素原子の直鎖若しくは分岐鎖アルキル、又は１個のヒドロキシル基により置換されており、かつ１個のオキサ残基で中断されている該アルキル、又はこのようなアルキル残基の混合物であるか；あるいは
Ｔ1は、−（Ｒ−Ｏ）n−Ｒ−ＯＧ5（ここで、Ｒは、エチレン、プロピレン、トリメチレン、１，２−ブチレン又はテトラメチレンであり、そしてｎは、Ｔ1における炭素原子の総数が少なくとも２０であるような、４〜４９である）であり；
Ｇ5は、水素、１〜２４個の炭素原子の直鎖若しくは分岐鎖アルキル、２〜１８個の炭素原子の直鎖若しくは分岐鎖アルケニル、５〜１２個の炭素原子のシクロアルキル、７〜１５個の炭素原子のフェニルアルキル、フェニル、又はフェニル環上で１〜４個の炭素原子のアルキル１〜４個により置換されている該フェニル若しくは該フェニルアルキルであり；
Ｘ及びＸ1は、独立に−Ｏ−、又は−Ｎ−（Ｒ4）−であり；
Ｒ4は、水素、１〜１８個の炭素原子のアルキル又は２〜６個の炭素原子のアシルであり；
Ｒ6は、Ｔ1、−Ｘ−Ｔ1、−（ＣＨ2）m−ＣＯ−Ｘ−Ｔ1、−（ＣＨ2）p−Ｘ−ＣＯ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ7及びＲ8は、独立に、塩素、１〜１８個の炭素原子のアルコキシ、−Ｏ−Ｔ2、２−ヒドロキシエチルにより置換されているアミノ、１〜１８個の炭素原子の−ＮＨ（アルキル）、１〜１８個の炭素原子のアルキルを有する−Ｎ（アルキル）Ｔ2、２〜３６個の炭素原子の−Ｎ（アルキル）2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ9は、二価酸素原子であるか、又はＲ9は、水素、１〜１２個の炭素原子のアルキル若しくはＴ2のいずれかにより置換されている二価窒素原子であり；
Ｔ2は、下記式：
【化３】
2004525185.tif 000041
で示され；
Ｅ6は、水素、オキシル、ヒドロキシル、１〜２４個の炭素原子の直鎖若しくは分岐鎖アルキル、３〜２４個の炭素原子の直鎖若しくは分岐鎖アルケニル、ベンジル、アセチル、−ＣＨ2ＣＨ（ＯＨ）−Ｅ8、−ＯＥ9、又は−ＯＥ（ＯＨ）bであり；
Ｅ8は、水素、メチル、エチル又はフェニルであり；
Ｒ10は、水素又は１〜１８個の炭素原子のアルキル基であり；
ｑは、２〜８であり；
ｙは、１〜１０であり；
Ｒ15は、モルホリノ、ピペリジノ、１−ピペリジニル、１〜１８個の炭素原子のアルキルアミノ、特にｔｅｒｔ−オクチルアミノのような３〜８個の炭素原子の分岐鎖アルキルアミノ、１〜８個の炭素原子のアルキルを有する−Ｎ（アルキル）Ｔ2、２〜１６個の炭素原子の−Ｎ（アルキル）2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ16は、水素、２〜４個の炭素原子のアシル、１〜４個の炭素原子のアルキルにより置換されているカルバモイル、塩素により１回及びＲ15により１回置換されているｓ−トリアジニル、又はＲ15により２回置換されているｓ−トリアジニル（ただし、２個のＲ15置換基は、異なっていてもよい）であり；
Ｒ17は、塩素、１〜１８個の炭素原子のアルキル若しくはＴ2により置換されているアミノ、１〜８個の炭素原子のアルキルを有する−Ｎ（アルキル）Ｔ2、２〜１６個の炭素原子の−Ｎ（アルキル）2、又はＴ3基であり；
Ｔ3は、下記式：
【化４】
2004525185.tif 000042
で示され；
Ｒ18は、水素、２〜４個の炭素原子のアシル、１〜４個の炭素原子のアルキルにより置換されているカルバモイル、２〜１６個の炭素原子の−Ｎ（アルキル）2により２回置換されているｓ−トリアジニル又は１〜８個の炭素原子のアルキルを有する−Ｎ（アルキル）Ｔ1により２回置換されているｓ−トリアジニルである（ただし、
Ｒ7、Ｒ8、又はＲ15の少なくとも１つは、Ｔ1残基を含む基である）］で示される化合物。
【請求項２】
Ｇ1、Ｇ2、Ｇ3、及びＧ4が、それぞれメチルであり；
Ｅ5が、ＯＥ9又は−Ｏ−Ｅ−（ＯＨ）bであり；
Ｅ9が、１〜１８個の炭素原子の直鎖又は分岐鎖アルキル、５〜１２個の炭素原子のシクロアルキル、３〜２４個の炭素原子の直鎖又は分岐鎖アルケニル、５〜１２個の炭素原子のシクロアルケニル、あるいは式（IV）：
【化５】
2004525185.tif 000043
で示される基であり；
Ｅ11〜Ｅ15が、独立に、水素、Ｆ、Ｃｌ、Ｂｒ、ニトロ、シアノ、ヒドロキシル、カルボキシル、１〜１８個の炭素原子のアルキルチオ、又は１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；最も好ましくは、Ｅ−ＯＨは、１，４−ブタンジオール、２，２−ジメチル−１，３−プロパンジオール、１，２−シクロヘキサンジオール、１，３−シクロヘキサンジオールから形成されるか、あるいは
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
Ｒ2が、−ＣＯ−Ｔ1、−ＣＯ−Ｘ−Ｔ1、−（ＣＨ2）m−ＣＯ−Ｘ−Ｔ1、又は−（ＣＨ2）p−Ｘ−ＣＯ−Ｔ1であり；
ｍが、１〜４であり；
ｐが、１〜４であり；
Ｔ1が、１９〜８０個の炭素原子の直鎖若しくは分岐鎖アルキル、又はこのようなアルキル残基の混合物であるか；あるいは
Ｔ1が、−（Ｒ−Ｏ）n−Ｒ−ＯＧ5（ここで、Ｒは、エチレン、又はプロピレンであり、そしてｎは、Ｔ1における炭素原子の総数が少なくとも２０であるような、６〜４９である）であり；
Ｇ5が、水素、１〜２４個の炭素原子の直鎖又は分岐鎖アルキルであり；
Ｘ及びＸ1が、独立に−Ｏ−、又は−Ｎ−（Ｒ4）−であり；
Ｒ4が、水素、１〜１８個の炭素原子のアルキル又は２〜６個の炭素原子のアシルであり；
Ｒ6が、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ7及びＲ8が、独立に、１〜１８個の炭素原子のアルコキシ、−Ｏ−Ｔ2、２−ヒドロキシエチルにより置換されているアミノ、１〜１８個の炭素原子の−ＮＨ（アルキル）、１〜１８個の炭素原子のアルキルを有する−Ｎ（アルキル）Ｔ2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ9が、二価酸素原子であるか、又はＲ9が、水素、１〜１２個の炭素原子のアルキル若しくはＴ2のいずれかにより置換されている二価窒素原子であり；ここで
Ｔ2は、下記式：
【化６】
2004525185.tif 000044
で示される基であり；
Ｅ6が、水素、ヒドロキシル、１〜２４個の炭素原子の直鎖若しくは分岐鎖アルキル、３〜２４個の炭素原子の直鎖若しくは分岐鎖アルケニル、ベンジル、アセチル、−ＯＥ9、又は−ＯＥ（ＯＨ）bであり；
Ｒ10が、水素又は１〜１８個の炭素原子のアルキル基であり；
ｑが、４〜８であり；
ｙが、１〜１０であり；
Ｒ15が、モルホリノ、ピペリジノ、１−ピペリジニル、１〜８個の炭素原子のアルキルアミノ、特にｔｅｒｔ−オクチルアミノのような３〜８個の炭素原子の分岐鎖アルキルアミノ、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ16が、水素、２〜４個の炭素原子のアシル、１〜４個の炭素原子のアルキルにより置換されているカルバモイル、塩素により１回及びＲ15により１回置換されているｓ−トリアジニルであり；
Ｒ17が、１〜１８個の炭素原子のアルキル若しくはＴ2により置換されているアミノ、１〜８個の炭素原子のアルキルを有する−Ｎ（アルキル）Ｔ2、２〜１６個の炭素原子の−Ｎ（アルキル）2、又は下記式：
【化７】
2004525185.tif 000045
で示される、Ｔ3基であり；そして
Ｒ18が、水素である、請求項１記載の化合物。
【請求項３】
Ｇ1、Ｇ2、Ｇ3、及びＧ4が、それぞれメチルであり；
Ｅ5が、ＯＥ9又は−Ｏ−Ｅ−（ＯＨ）bであり；
Ｅ9が、１〜１２個の炭素原子の直鎖若しくは分岐鎖アルキル、又は５〜１０個の炭素原子のシクロアルキルであり；
ｂが、１であり、かつＥ−ＯＨが、２−メチル−２−プロパノールから形成される、炭素中心ラジカルであり；
Ｒ2が、−ＣＯ−Ｔ1であり；
Ｔ1が、１９〜６０個の炭素原子の直鎖若しくは分岐鎖アルキル、又はこのようなアルキル残基の混合物であり；
Ｒ4が、水素又はメチルであり；
式（３）中のＸが、−Ｏ−であり、かつＲ6が、−Ｘ−Ｔ1であり；
式（４）中のＸ及びＸ1が、独立に、−Ｏ−、又は−Ｎ−（Ｒ4）−であり；
Ｒ7及びＲ8が、独立に、−Ｏ−Ｔ2、１〜１８個の炭素原子のアルキルを有する−Ｎ（アルキル）Ｔ2、−Ｘ−Ｔ1、又はＸ−（ＣＨ2）p−Ｘ1−ＣＯ−Ｔ1であり；
Ｒ9が、二価酸素原子であるか、又はＲ9が、水素、１〜１２個の炭素原子のアルキル若しくはＴ2のいずれかにより置換されている二価窒素原子であり；ここで
Ｔ2は、下記式：
【化８】
2004525185.tif 000046
で示される基であり；そして
Ｅ6が、水素、ヒドロキシル、１〜１２個の炭素原子の直鎖若しくは分岐鎖アルキル、アセチル、−ＯＥ9、又は−ＯＥＯＨである、式（１）、（２）、（３）又は（４）の請求項１記載の化合物。
【請求項４】
（ａ）２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン；
（ｂ）１−シクロヘキシルオキシ−２，２，６，６−テトラメチル−４−Ｃ20−Ｃ40アルカノイルオキシピペリジン；
（ｃ）４−Ｃ40−Ｃ60アルカノイルオキシ−２，２，６，６−テトラメチル−１−メトキシピペリジン；
（ｄ）４−Ｃ20−Ｃ40アルカノイルオキシ−２，２，６，６−テトラメチル−１−オクチルオキシピペリジン；
（ｅ）４−Ｃ20−Ｃ40アルカノイルオキシ−２，２，６，６−テトラメチル−１−（２−メチル−２−ヒドロキシプロピルオキシ）ピペリジン；
（ｆ）４−Ｃ40−Ｃ60アルカノイルオキシ−２，２，６，６−テトラメチル−１−（２−メチル−２−ヒドロキシプロピルオキシ）ピペリジン；
（ｇ）４−（Ｎ−メチル−Ｎ−Ｃ20−Ｃ40アルカノイル）アミノ−２，２，６，６−テトラメチル−１−メトキシピペリジン；
（ｈ）４−（Ｎ−メチル−Ｎ−Ｃ20−Ｃ40アルカノイル）アミノ−２，２，６，６−テトラメチル−１−（２−メチル−２−ヒドロキシプロピルオキシ）ピペリジン；
（ｉ）１−メトキシ−２，２，６，６−テトラメチルピペリジン−４−イルカルボン酸Ｃ20−Ｃ40アルキル；
（ｊ）１−シクロヘキシルオキシ−２，２，６，６−テトラメチルピペリジン−４−イルカルボン酸Ｃ40−Ｃ60アルキル；
（ｋ）１−（２−メチル−２−ヒドロキシプロピルオキシ）−２，２，６，６−テトラメチルピペリジン−４−イルカルボン酸Ｃ20−Ｃ40アルキル；
（ｌ）２，４−ビス［Ｎ−ｎ−ブチル−Ｎ−（１−メトキシ−２，２，６，６−テトラメチルピペリジン−４−イル）アミノ］−６−［２−（Ｃ20−Ｃ40アルカノイルオキシ）エチル］アミノ−ｓ−トリアジン；
（ｍ）２，４−ビス（１−オクチルオキシ−２，２，６，６−テトラメチルピペリジン−４−イルオキシ）−６−（Ｃ20−Ｃ40アルキルオキシ）−ｓ−トリアジン；
（ｏ）２，４−ビス｛Ｎ−ｎ−ブチル−Ｎ−［１−（２−メチル−２−ヒドロキシプロピルオキシ）−２，２，６，６−テトラメチルピペリジン−４−イル］アミノ｝−６−［２−（Ｃ20−Ｃ40アルカノイルオキシ）エチル］アミノ−ｓ−トリアジン；又は
（ｐ）２，４−ビス［１−（２−メチル−２−ヒドロキシプロピルオキシ）−２，２，６，６−テトラメチルピペリジン−４−イルオキシ］−６−（Ｃ40−Ｃ60アルキルオキシ）−ｓ−トリアジンである、請求項１記載の化合物。
【請求項５】
（ａ）下記
ｉ）熱可塑性若しくは熱硬化性樹脂；
ii）記録材料；又は
iii）白色無香、若しくは白色芳香、又は着色無香、若しくは着色芳香、又は浸漬無香、若しくは浸漬芳香である、ロウソク用ロウ
である、有機材料、及び
（ｂ）請求項１記載の式（１）、（２）、（３）、（４）、（５）又は（６）の化合物
を含むことを特徴とする組成物。
【請求項６】
成分（ａ）が、ポリオレフィン、ポリアミド及びポリエステルから選択される熱可塑性樹脂、又はロウソク用ロウである、請求項５記載の組成物。
【請求項７】
（ａ）白色無香；白色芳香；着色無香；着色芳香；浸漬無香；又は浸漬芳香である、ロウソク用ロウ、及び追加の成分（ｃ）として、ＵＶ吸収剤若しくは酸化防止剤、又はＵＶ吸収剤と酸化防止剤を含み、ここで、成分（ｂ）対（ｃ）の重量比は、１０：１〜１：１０であることを特徴とする、請求項５記載の組成物。
【請求項８】
安定化組成物の０．０１〜５重量％の量で成分（ｂ）を含む、請求項５記載の組成物。
【請求項９】
追加の成分（ｃ）として、ＵＶ吸収剤、酸化防止剤及び更に別の立体障害アミンから選択される添加剤を含む、請求項５記載の組成物。
【請求項１０】
追加の成分（ｃ）が、ベンゾトリアゾール、ベンゾフェノン、α−シアノアクリラート、オキサニリド、ｓ−トリアジン、シンナマート、マロナート、ベンゾアート、サリチラート、又はこれらの混合物から選択される、ＵＶ吸収剤である、請求項９記載の組成物。
【発明の詳細な説明】
【技術分野】
【０００１】
本発明は、長鎖炭化水素鎖により置換されており、そして該置換により与えられる溶解度又は相溶性が必要とされる多くの応用に有用な、立体障害アミン化合物に関する。これは、特に、長鎖立体障害アミン単独、又はＵＶ吸収剤及び／又は酸化防止剤と組合せた同アミンを組み込むことにより、変色及び退色に対して効果的に安定化される、例えば、白色、着色、浸漬、無香及び／又は芳香ロウソク用ロウで検討される。
【０００２】
発明の背景
ロウソクは、紀元前８世紀まで遡って何十世紀にもわたり知られている。ロウソクの性質は、「ウルマンの工業化学事典（Ullmann′s Encyclopedia of Industrial Chemistry）」、Ａ５巻、29-30ページに記述されているが、ここでロウソクは、基本材料としてパラフィン、ミツロウ及びステアリンから作られ、そしてそこに多数の添加剤も存在してよいことが判る。
【０００３】
ロウソク及びロウがますます重要になるにつれ、どのように該材料を安定化するかということに注意が払われるようになったことは、驚くに当たらない。１９９４年ヒューストンにおける全国ロウソク協会会議（National Candle Association Meeting in Houston）において、R. van der Vennetは、酸化されてロウが黄変するのを防ぐための酸化防止剤としてのビタミンＥ（トコフェロール）の使用を勧める「ロウにおける酸化防止剤−ＢＨＴの代替品」に関する論文を発表した。WO 94/13736は、同じ発明を記述している。
【０００４】
EP 359,488 A3及びEP 133,964 B1は、化粧品において使用される安定化ロウを記述しているが、ここでそのロウは、ロウソクで使用されるものと同じか類似したものである。
【０００５】
EP 5,922 A1は、口唇用化粧品を記述しているが、ここでロウは、口紅において有用であり、そしてロウソクにおいて有用なロウと関連がある。
【０００６】
米国特許第5,879,694号は、組成と構造の両方について透明ゲルロウソクを詳細に記述している。酸化防止剤としてＢＨＴの使用が言及されている。
【０００７】
１９９８年４月１６日の全国ロウソク協会技術会議（National Candle Association Technical Meeting）において、F.A. Ballentineらは、「サイアソーブ（CYASORB）（登録商標）光吸収剤による着色ロウソクの退色の阻害」と題する論文を発表したが、ここでは、着色ロウソク用ロウの着色安定性に及ぼす光吸収剤の効果に関するデータに沿って、熱酸化及び光分解の一般理論が考察されている。比較した光吸収剤は、４−オクチルオキシ−２−ヒドロキシベンゾフェノンＵＶ−５３１；４−メトキシ−２−ヒドロキシベンゾフェノンＵＶ−９；２−（２−ヒドロキシ−５−メチルフェニル）−２Ｈ−ベンゾトリアゾールＵＶ−５３６５；２−（２−ヒドロキシ−５−ｔｅｒｔ−オクチルフェニル）−２Ｈ−ベンゾトリアゾールＵＶ−５４１１及び２−（２−ヒドロキシ−３，５−ジ−ｔｅｒｔ−アミルフェニル）−２Ｈ−ベンゾトリアゾールＵＶ−２３３７である。
【０００８】
米国特許第5,964,905号は、トリブロックコポリマー及び引火点の高い炭化水素油を含む、着色芳香ロウソクのゲルを教示している。この参考文献は、光（ＵＶ）吸収剤を、可視光又は紫外線に曝露される際のロウソクの色の貯蔵安定性を改善するために使用できることを教示している。２つの好ましい吸収剤は、ｐ−メトキシケイ皮酸エチルヘキシル（パルソール（PARSOL）（登録商標）ＭＣＸ、ロシュ（Roche））及び２−（２−ヒドロキシ−５−ｔｅｒｔ−オクチルフェニル）−２Ｈ−ベンゾトリアゾール（サイアソーブ（CYASORB）（登録商標）５４１１、サイテック（Cytec））である。
【０００９】
WO 00/22037は、場合によりマロナート化合物構造の一部として立体障害アミン残基を含んでもよい、マロナートＵＶ吸収剤を用いる、ロウソクを含む固体の成形した着色ロウ製品の安定化を教示している。このロウ製品は、種々の油溶性染料及び顔料で着色される。ｐ−メトキシベンジリデンマロン酸ジメチルにより保護された試料は、選択されるベンゾトリアゾール又はベンゾフェノンＵＶ吸収剤で安定化された試料よりも、変色に対して良好な耐性を示した。
【００１０】
日本の特願平3-278554は、有機顔料により着色されたロウのクレヨン（素描材料）が、立体障害アミン及び／又はベンゾトリアゾールにより安定化できることを教示している。
【００１１】
ロウの安定化に関して、選択される立体障害アミン及び／又はベンゾトリアゾールＵＶ吸収剤の使用はまた、米国特許第3,530,084号；4,379,721号；4,616,051号、並びに5,964,905号及び同時係属出願の出願番号09/495,495、09/495,496及び09/741,583に示されるように、先行技術においても知られている。
【００１２】
米国特許第4,046,737号；4,021,432号及び4,049,647号は、１〜２０個の炭素原子のアルキル、アルケニル又はアルキニル基により置換されているピペリジン誘導体を教示している。
【００１３】
日本の特開昭57-137,358は、Ｎ原子で、重合性二重結合を含む基により置換されたピペリジン誘導体を記述している。
【００１４】
EP 300,160及び日本の特開平11-263,884は、４位で１６〜２４個の炭素原子のモノカルボン酸により置換されたピペリジン誘導体を記述している。得られる立体障害アミンは、潤滑油、化粧品及びポリオレフィンを安定化するのに有用である。
【００１５】
米国特許第4,376,836号は、立体障害ピペリジン基により置換されたトリアジルアミノトリアジン（ここで、該分子における最長鎖は、１８個の炭素原子を含む）を開示している。これらの分子は、ポリオレフィンを安定化するために使用される。
【００１６】
米国特許第4,319,030号は、１〜３０個の炭素原子のアルキル基を含んでもよいアルキル化ジアザ−スピロデカンを教示している。これらの化合物は、ポリオレフィン用の安定剤として使用される。
【００１７】
米国特許第4,986,932号は、ベンゾトリアゾール又はベンゾフェノンＵＶ吸収剤、及び４位で１６〜２４個の炭素原子を含むエステル基により置換された立体障害ピペリジンを含む、ポリオレフィン組成物を記述している。
【００１８】
米国特許第4,308,362号は、ポリオレフィンの安定化に有用な、重合性立体障害ピペリジン誘導体のコポリマーを開示している。
【００１９】
米国特許第4,198,334号は、１〜２０個の炭素原子のアルキル基で置換されていてもよい立体障害ピペリジン誘導体を含む、置換マロン酸誘導体を教示している。
【００２０】
米国特許第4,496,649号は、分子内に立体障害ピペリジン誘導体を含む他、芳香族残基を含む、カラー写真記録材料を記述している。
【００２１】
米国特許第4,141,883号は、４位で１〜１８個の炭素原子のアルキルオキシ又はアシルオキシ基により置換された２，２，６，６−テトラアルキルピペリジン化合物を開示している。これらの物質は、ポリオレフィンを安定化するのに有用である。
【００２２】
米国特許第4,471,417号は、立体障害アミンピペリジン残基及び１〜１８個の炭素原子のアルキル基を含む、ポリ−ビス−トリアジニルイミドを教示している。これらの化合物は、ポリオレフィンを安定化するのに有用である。
【００２３】
米国特許第4,533,688号は、１〜１８個の炭素原子のアルキル残基を含むトリス（ピペリジルアミノトリアジルアミノ）化合物を開示している。これらの化合物は、ポリオレフィンの安定化に有用である。
【００２４】
米国特許第5,204,473号及び同時係属出願の出願番号09/257,711は、本化合物に関係するが、長鎖置換のない立体障害アミン化合物を記述している。
【００２５】
これらの参考文献はいずれも、本長鎖立体障害アミン化合物自体、あるいは該長鎖立体障害アミン化合物が、ロウソク用ロウ及び他の分解を受けやすい組成物を安定化するために、単独又はＵＶ吸収剤及び／若しくは酸化防止剤と共に使用されるとき提供される優れた性能を教示していない。
【００２６】
発明の目的
本発明の目的は、長鎖炭化水素残基により置換された立体障害アミン化合物を提供することである。
【００２７】
本発明の別の目的は、長鎖立体障害アミン又はＵＶ吸収剤化合物単独、あるいはＵＶ吸収剤及び／又は酸化防止剤との組合せにより安定化された、白色無香；白色芳香；着色無香；着色芳香；浸漬無香；又は浸漬芳香ロウソク用ロウを提供することである。
【００２８】
本発明の更に別の目的は、本立体障害アミンで安定化された熱可塑性樹脂組成物、特にポリオレフィン及びポリエステルである。
【００２９】
詳細な開示
本発明は、式（１）〜（６）：
【００３０】
【化９】
2004525185.tif 000002
2004525185.tif 000003
【００３１】
［式中、
Ｇ1、Ｇ2、Ｇ3、及びＧ4は、独立に、１〜８個の炭素原子のアルキルであるか、又はＧ1及びＧ2が一緒になって、ペンタメチレンであるか、又はＧ3及びＧ4が一緒になって、ペンタメチレンであり；
Ｅ5は、ＯＥ9又は−Ｏ−Ｅ−（ＯＨ）bであり；
Ｅ9は、１〜２４個の炭素原子の直鎖又は分岐鎖アルキル、５〜１２個の炭素原子のシクロアルキル、３〜２４個の炭素原子の直鎖又は分岐鎖アルケニル、５〜１２個の炭素原子のシクロアルケニル、７〜１５個の炭素原子のフェニルアルキル、７〜１５個の炭素原子の飽和又は不飽和の二環式又は三環式炭化水素のラジカル、６〜１０個の炭素原子のアリール又は１〜４個の炭素原子のアルキル１〜３個により置換されている該アリール；あるいは式（IV）：
【００３２】
【化１０】
2004525185.tif 000004
【００３３】
で示される基であり；
Ｅ11〜Ｅ15は、独立に、水素、ハロゲン、ニトロ、シアノ、１〜１８個の炭素原子のアルキル、７〜１５個の炭素原子のフェニルアルキル、６〜１０個の炭素原子のアリール、ヒドロキシル、カルボキシル、１〜１８個の炭素原子のアルキルチオ、１〜１８個の炭素原子のアルコキシ、７〜１５個の炭素原子のフェニルアルコキシ、６〜１０個の炭素原子のアリールオキシ、２〜１８個の炭素原子のアルキルカルボニルオキシ、１〜１８個の炭素原子のアルキルスルホニル、６〜１５個の炭素原子のアリールスルホニル、スルホ又はホスホノ、あるいは２つのビシナル置換基が一緒に結合して、単環又は多環式基を形成し；
Ｅは、１〜１８個の炭素原子の直鎖又は分岐鎖アルキレン、５〜１８個の炭素原子のシクロアルキレン、５〜１８個の炭素原子のシクロアルケニレン、１〜４個の炭素原子の直鎖又は分岐鎖アルキレン（フェニル又は１〜４個の炭素原子のアルキル基１個若しくは２個により置換されたフェニルにより置換されている）であり；
ｂは１、２又は３であり（ただし、ｂは、Ｅにおける炭素原子の数を超えることはできず、そしてｂが、２又は３であるとき、各ヒドロキシル基は、Ｅの異なる炭素原子に結合している）；
Ｒ2は、Ｔ1、−ＣＯ−Ｔ1、−ＣＯ−Ｘ−Ｔ1、−（ＣＨ2）m−ＣＯ−Ｘ−Ｔ1、−（ＣＨ2）p−Ｘ−ＣＯ−Ｔ1、−ＣＯ−（ＣＨ2）m−ＣＯ−Ｘ−Ｔ1、又は−ＣＯ−（ＣＨ2）p−Ｘ−ＣＯ−Ｔ1であり；
ｍは、１〜１２であり；
ｐは、１〜１２であり；
Ｔ1は、１９〜１００個の炭素原子の直鎖若しくは分岐鎖アルキル、又は１個のヒドロキシル基により置換されており、かつ１個のオキサ残基で中断されている該アルキル、又はこのようなアルキル残基の混合物であるか；あるいは
Ｔ1は、−（Ｒ−Ｏ）n−Ｒ−ＯＧ5（ここで、Ｒは、エチレン、プロピレン、トリメチレン、１，２−ブチレン又はテトラメチレンであり、そしてｎは、Ｔ1における炭素原子の総数が少なくとも２０であるような、４〜４９である）であり；
Ｇ5は、水素、１〜２４個の炭素原子の直鎖若しくは分岐鎖アルキル、２〜１８個の炭素原子の直鎖若しくは分岐鎖アルケニル、５〜１２個の炭素原子のシクロアルキル、７〜１５個の炭素原子のフェニルアルキル、フェニル、又はフェニル環上で１〜４個の炭素原子のアルキル１〜４個により置換されている該フェニル若しくは該フェニルアルキルであり；
Ｘ及びＸ1は、独立に−Ｏ−、又は−Ｎ−（Ｒ4）−であり；
Ｒ4は、水素、１〜１８個の炭素原子のアルキル又は２〜６個の炭素原子のアシルであり；
Ｒ6は、Ｔ1、−Ｘ−Ｔ1、−（ＣＨ2）m−ＣＯ−Ｘ−Ｔ1、−（ＣＨ2）p−Ｘ−ＣＯ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ7及びＲ8は、独立に、塩素、１〜１８個の炭素原子のアルコキシ、−Ｏ−Ｔ2、２−ヒドロキシエチルにより置換されているアミノ、１〜１８個の炭素原子の−ＮＨ（アルキル）、１〜１８個の炭素原子のアルキルを有する−Ｎ（アルキル）Ｔ2、２〜３６個の炭素原子の−Ｎ（アルキル）2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ9は、二価酸素原子であるか、又はＲ9は、水素、１〜１２個の炭素原子のアルキル若しくはＴ2のいずれかにより置換されている二価窒素原子であり；
Ｔ2は、下記式：
【００３４】
【化１１】
2004525185.tif 000005
【００３５】
で示され；
Ｅ6は、水素、オキシル、ヒドロキシル、１〜２４個の炭素原子の直鎖若しくは分岐鎖アルキル、３〜２４個の炭素原子の直鎖若しくは分岐鎖アルケニル、ベンジル、アセチル、−ＣＨ2ＣＨ（ＯＨ）−Ｅ8、−ＯＥ9、又は−ＯＥ（ＯＨ）bであり；
Ｅ8は、水素、メチル、エチル又はフェニルであり；
Ｒ10は、水素又は１〜１８個の炭素原子のアルキル基であり；
ｑは、２〜８であり；
ｙは、１〜１０であり；
Ｒ15は、モルホリノ、ピペリジノ、１−ピペリジニル、１〜１８個の炭素原子のアルキルアミノ、特にｔｅｒｔ−オクチルアミノのような３〜８個の炭素原子の分岐鎖アルキルアミノ、１〜８個の炭素原子のアルキルを有する−Ｎ（アルキル）Ｔ2、２〜１６個の炭素原子の−Ｎ（アルキル）2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ16は、水素、２〜４個の炭素原子のアシル、１〜４個の炭素原子のアルキルにより置換されているカルバモイル、塩素により１回及びＲ15により１回置換されているｓ−トリアジニル、又はＲ15により２回置換されているｓ−トリアジニル（ただし、２個のＲ15置換基は、異なっていてもよい）であり；
Ｒ17は、塩素、１〜１８個の炭素原子のアルキル若しくはＴ2により置換されているアミノ、１〜８個の炭素原子のアルキルを有する−Ｎ（アルキル）Ｔ2、２〜１６個の炭素原子の−Ｎ（アルキル）2、又はＴ3基であり；
Ｔ3は、下記式：
【００３６】
【化１２】
2004525185.tif 000006
【００３７】
で示され；
Ｒ18は、水素、２〜４個の炭素原子のアシル、１〜４個の炭素原子のアルキルにより置換されているカルバモイル、２〜１６個の炭素原子の−Ｎ（アルキル）2により２回置換されているｓ−トリアジニル又は１〜８個の炭素原子のアルキルを有する−Ｎ（アルキル）Ｔ1により２回置換されているｓ−トリアジニルである（ただし、
Ｒ2、Ｒ6、Ｒ7、Ｒ8、又はＲ15の少なくとも１つは、Ｔ1残基を含む基である）］で示される化合物に関する。
【００３８】
Ｔ1が、アルキル基であっても、−（Ｒ−Ｏ）n−Ｒ−ＯＧ5基であっても、このような残基は、通常示される原子の総数の範囲に入る分子量の混合物であることは言うまでもない。
【００３９】
Ｒが、エチレンであるとき、Ｔ1基は、−（ＣＨ2ＣＨ2Ｏ）n−ＣＨ2ＣＨ2ＯＧ5（ここで、ｎは、９〜４９である）である。
【００４０】
Ｒが、プロピレンであるとき、Ｔ1基は、−（ＣＨ（ＣＨ3）ＣＨ2Ｏ）n−ＣＨ（ＣＨ3）ＣＨ2ＯＧ5（ここで、ｎは、６〜３２である）である。
【００４１】
Ｒが、トリメチレンであるとき、Ｔ1基は、−（ＣＨ2ＣＨ2ＣＨ2Ｏ）n−ＣＨ2ＣＨ2ＣＨ2ＯＧ5（ここで、ｎは、６〜３２である）である。
【００４２】
Ｒが、テトラメチレンであるとき、Ｔ1基は、−（ＣＨ2ＣＨ2ＣＨ2ＣＨ2Ｏ）n−ＣＨ2ＣＨ2ＣＨ2ＣＨ2ＯＧ5（ここで、ｎは、４〜２４である）である。また、Ｔ1が、−（ＣＨ（ＣＨ2ＣＨ3）ＣＨ2Ｏ）n−ＣＨ（ＣＨ2ＣＨ3）ＣＨ2ＯＧ5（ここで、ｎは、４〜２４である）であるためには、Ｒは、１，２−ブチレンである。
【００４３】
式（１）の他の実施態様は、下記式（１）：
【００４４】
【化１３】
2004525185.tif 000007
【００４５】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜１８個の炭素原子の直鎖又は分岐鎖アルキル、５〜１２個の炭素原子のシクロアルキル、３〜２４個の炭素原子の直鎖又は分岐鎖アルケニル、５〜１２個の炭素原子のシクロアルケニル、あるいは式（IV）：
【００４６】
【化１４】
2004525185.tif 000008
【００４７】
で示される基であり；
Ｅ11〜Ｅ15は、独立に、水素、Ｆ、Ｃｌ、Ｂｒ、ニトロ、シアノ、ヒドロキシル、カルボキシル、１〜１８個の炭素原子のアルキルチオ、又は１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；最も好ましくは、Ｅ−ＯＨは、１，４−ブタンジオール、２，２−ジメチル−１，３−プロパンジオール、１，２−シクロヘキサンジオール、１，３−シクロヘキサンジオールから形成されるか、あるいは
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
Ｒ2は、−ＣＯ−Ｔ1、−ＣＯ−Ｘ−Ｔ1、−（ＣＨ2）m−ＣＯ−Ｘ−Ｔ1、又は−（ＣＨ2）p−Ｘ−ＣＯ−Ｔ1であり；
ｍは、１〜４であり；
ｐは、１〜４であり；
Ｔ1は、１９〜８０個の炭素原子の直鎖若しくは分岐鎖アルキル、又はこのようなアルキル残基の混合物であるか；あるいは
Ｔ1は、−（Ｒ−Ｏ）n−Ｒ−ＯＧ5（ここで、Ｒは、エチレン、又はプロピレンであり、そしてｎは、Ｔ1における炭素原子の総数が少なくとも２０であるような、６〜４９である）であり；
Ｇ5は、水素、１〜２４個の炭素原子の直鎖又は分岐鎖アルキルであり；
Ｘ及びＸ1は、独立に−Ｏ−、又は−Ｎ−（Ｒ4）−であり；そして
Ｒ4は、水素、１〜１８個の炭素原子のアルキル又は２〜６個の炭素原子のアシルである］で示される。
【００４８】
式（２）の他の実施態様は、下記式：
【００４９】
【化１５】
2004525185.tif 000009
【００５０】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜１８個の炭素原子の直鎖又は分岐鎖アルキル、５〜１２個の炭素原子のシクロアルキル、３〜２４個の炭素原子の直鎖又は分岐鎖アルケニル、５〜１２個の炭素原子のシクロアルケニル、あるいは式（IV）：
【００５１】
【化１６】
2004525185.tif 000010
【００５２】
で示される基であり；
Ｅ11〜Ｅ15は、独立に、水素、Ｆ、Ｃｌ、Ｂｒ、ニトロ、シアノ、ヒドロキシル、カルボキシル、１〜１８個の炭素原子のアルキルチオ、又は１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
Ｒ2は、−ＣＯ−Ｔ1、−ＣＯ−Ｘ−Ｔ1、−（ＣＨ2）m−ＣＯ−Ｘ−Ｔ1、又は−（ＣＨ2）p−Ｘ−ＣＯ−Ｔ1であり；
ｍは、１〜４であり；
ｐは、１〜４であり；
Ｔ1は、１９〜８０個の炭素原子の直鎖若しくは分岐鎖アルキル、又はこのようなアルキル残基の混合物であるか；あるいは
Ｔ1は、−（Ｒ−Ｏ）n−Ｒ−ＯＧ5（ここで、Ｒは、エチレン、又はプロピレンであり、そしてｎは、Ｔ1における炭素原子の総数が少なくとも２０であるような、６〜４９である）であり；
Ｇ5は、水素、１〜２４個の炭素原子の直鎖又は分岐鎖アルキルであり；
Ｘ及びＸ1は、独立に−Ｏ−、又は−Ｎ−（Ｒ4）−であり；そして
Ｒ4は、水素、１〜１８個の炭素原子のアルキル又は２〜６個の炭素原子のアシルである］で示される。
【００５３】
式（３）の他の実施態様は、下記式（３）：
【００５４】
【化１７】
2004525185.tif 000011
【００５５】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜２４個の炭素原子の直鎖又は分岐鎖アルキル、５〜１２個の炭素原子のシクロアルキル、３〜２４個の炭素原子の直鎖又は分岐鎖アルケニル、又は５〜１２個の炭素原子のシクロアルケニル、あるいは式（IV）：
【００５６】
【化１８】
2004525185.tif 000012
【００５７】
で示される基であり；
Ｅ11〜Ｅ15は、独立に、水素、Ｆ、Ｃｌ、Ｂｒ、ニトロ、シアノ、ヒドロキシル、カルボキシル、１〜１８個の炭素原子のアルキルチオ、又は１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
ｍは、１〜４であり；
ｐは、１〜４であり；
Ｔ1は、１９〜８０個の炭素原子の直鎖若しくは分岐鎖アルキル、又はこのようなアルキル残基の混合物であるか；あるいは
Ｔ1は、−（Ｒ−Ｏ）n−Ｒ−ＯＧ5（ここで、Ｒは、エチレン、又はプロピレンであり、そしてｎは、Ｔ1における炭素原子の総数が少なくとも２０であるような、６〜４９である）であり；
Ｇ5は、水素、又は１〜２４個の炭素原子の直鎖若しくは分岐鎖アルキルであり；
Ｘ及びＸ1は、独立に−Ｏ−、又は−Ｎ−（Ｒ4）−であり；
Ｒ4は、水素、１〜１８個の炭素原子のアルキル又は２〜６個の炭素原子のアシルであり；そして
Ｒ6は、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1である］で示される。
【００５８】
式（４）の他の実施態様は、下記式（４）：
【００５９】
【化１９】
2004525185.tif 000013
【００６０】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜２４個の炭素原子の直鎖又は分岐鎖アルキル、５〜１２個の炭素原子のシクロアルキル、３〜２４個の炭素原子の直鎖又は分岐鎖アルケニル、又は５〜１２個の炭素原子のシクロアルケニル、あるいは式（IV）：
【００６１】
【化２０】
2004525185.tif 000014
【００６２】
で示される基であり；
Ｅ11〜Ｅ15は、独立に、水素、Ｆ、Ｃｌ、Ｂｒ、ニトロ、シアノ、ヒドロキシル、カルボキシル、１〜１８個の炭素原子のアルキルチオ、１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
ｍは、１〜４であり；
ｐは、１〜４であり；
Ｔ1は、１９〜８０個の炭素原子の直鎖若しくは分岐鎖アルキル、又はこのようなアルキル残基の混合物であるか；あるいは
Ｔ1は、−（Ｒ−Ｏ）n−Ｒ−ＯＧ5（ここで、Ｒは、エチレン、又はプロピレンであり、そしてｎは、Ｔ1における炭素原子の総数が少なくとも２０であるような、４〜４９である）であり；
Ｇ5は、水素、１〜２４個の炭素原子の直鎖又は分岐鎖アルキルであり；
Ｘ及びＸ1は、独立に−Ｏ−、又は−Ｎ−（Ｒ4）−であり；
Ｒ4は、水素、１〜１８個の炭素原子のアルキル又は２〜６個の炭素原子のアシルであり；
Ｒ7及びＲ8は、独立に、１〜１８個の炭素原子のアルコキシ、−Ｏ−Ｔ2、２−ヒドロキシエチルにより置換されているアミノ、１〜１８個の炭素原子のアルキルを有する−Ｎ（アルキル）Ｔ2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であるか；あるいはある場合には、１〜１８個の炭素原子の−ＮＨ（アルキル）を含み；
Ｒ9は、二価酸素原子であるか、又はＲ9は、水素、１〜１２個の炭素原子のアルキル若しくはＴ2のいずれかにより置換されている二価窒素原子であり；
Ｔ2は、下記式：
【００６３】
【化２１】
2004525185.tif 000015
【００６４】
で示され；そして
Ｅ6は、水素、ヒドロキシル、１〜２４個の炭素原子の直鎖若しくは分岐鎖アルキル、３〜２４個の炭素原子の直鎖若しくは分岐鎖アルケニル、ベンジル、アセチル、−ＯＥ9、又は−ＯＥ（ＯＨ）bである］で示される。
【００６５】
構造（５）の他の実施態様は、下記式（５）：
【００６６】
【化２２】
2004525185.tif 000016
【００６７】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜２４個の炭素原子の直鎖又は分岐鎖アルキル、５〜１２個の炭素原子のシクロアルキル、３〜２４個の炭素原子の直鎖又は分岐鎖アルケニル、又は５〜１２個の炭素原子のシクロアルケニル、あるいは式（IV）：
【００６８】
【化２３】
2004525185.tif 000017
【００６９】
で示される基であり；
Ｅ11〜Ｅ15は、独立に、水素、Ｆ、Ｃｌ、Ｂｒ、ニトロ、シアノ、ヒドロキシル、カルボキシル、１〜１８個の炭素原子のアルキルチオ、又は１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
ｍは、１〜４であり；
ｐは、１〜４であり；
Ｔ1は、１９〜８０個の炭素原子の直鎖若しくは分岐鎖アルキル、又はこのようなアルキル残基の混合物であるか；あるいは
Ｔ1は、−（Ｒ−Ｏ）n−Ｒ−ＯＧ5（ここで、Ｒは、エチレン又はプロピレンであり、そしてｎは、Ｔ1における炭素原子の総数が少なくとも２０であるような、４〜４９である）であり；
Ｇ5は、水素、１〜２４個の炭素原子の直鎖又は分岐鎖アルキルであり；
Ｘ及びＸ1は、独立に−Ｏ−、又は−Ｎ−（Ｒ4）−であり；
Ｒ4は、水素、１〜１８個の炭素原子のアルキルであり；
Ｒ7及びＲ8は、独立に、１〜１８個の炭素原子のアルコキシ、−Ｏ−Ｔ2、２−ヒドロキシエチルにより置換されているアミノ、１〜１８個の炭素原子の−ＮＨ（アルキル）、１〜１８個の炭素原子のアルキルを有する−Ｎ（アルキル）Ｔ2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ9は、二価酸素原子であるか、又はＲ9は、水素、１〜１２個の炭素原子のアルキル若しくはＴ2のいずれかにより置換されている二価窒素原子であり；
Ｔ2は、下記式：
【００７０】
【化２４】
2004525185.tif 000018
【００７１】
で示され；
Ｅ6は、水素、オキシル、ヒドロキシル、１〜２４個の炭素原子の直鎖若しくは分岐鎖アルキル、３〜２４個の炭素原子の直鎖若しくは分岐鎖アルケニル、アセチル、−ＯＥ9、又は−ＯＥ（ＯＨ）bであり；
Ｒ10は、水素又は１〜１８個の炭素原子のアルキル基であり；そして
ｑは、４〜８である］で示される。
【００７２】
構造（６）の他の実施態様は、下記式（６）：
【００７３】
【化２５】
2004525185.tif 000019
【００７４】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜２４個の炭素原子の直鎖又は分岐鎖アルキル、５〜１２個の炭素原子のシクロアルキル、３〜２４個の炭素原子の直鎖又は分岐鎖アルケニル、又は５〜１２個の炭素原子のシクロアルケニル、あるいは式（IV）：
【００７５】
【化２６】
2004525185.tif 000020
【００７６】
で示される基であり；
Ｅ11〜Ｅ15は、独立に、水素、Ｆ、Ｃｌ、Ｂｒ、ニトロ、シアノ、ヒドロキシル、カルボキシル、１〜１８個の炭素原子のアルキルチオ、又は１〜１８個の炭素原子のアルコキシであり；
ｂが、１であるとき、Ｅ−ＯＨは、それぞれ、２−メチル−２−プロパノール、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコール又は１−フェニル−１−エタノールから形成される、炭素中心ラジカルであり；
ｂが、２であるとき、Ｅ−ＯＨは、それぞれ、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオール又は１，４−シクロヘキサンジオールから形成される、炭素中心ラジカル又はジラジカルであり；
ｂが、３であるとき、Ｅ−ＯＨは、それぞれ、グリセロール、１，１，１−トリス（ヒドロキシメチル）メタン、２−エチル−２−ヒドロキシメチル−１，３−プロパンジオール、１，２，４−ブタントリオール又は１，２，６−ヘキサントリオールから形成される、炭素中心ラジカルであり；
ｍは、１〜４であり；
ｐは、１〜４であり；
Ｔ1は、１９〜８０個の炭素原子の直鎖若しくは分岐鎖アルキル、又はこのようなアルキル残基の混合物であるか；あるいは
Ｔ1は、−（Ｒ−Ｏ）n−Ｒ−ＯＧ5（ここで、Ｒは、エチレン又はプロピレンであり、そしてｎは、Ｔ1における炭素原子の総数が少なくとも２０であるような、４〜４９である）であり；
Ｇ5は、水素、１〜２４個の炭素原子の直鎖又は分岐鎖アルキルであり；
Ｘ及びＸ1は、独立に−Ｏ−、又は−Ｎ−（Ｒ4）−であり；
Ｒ4は、水素、１〜１８個の炭素原子のアルキルであり；
Ｒ7及びＲ8は、独立に、１〜１８個の炭素原子のアルコキシ、−Ｏ−Ｔ2、２−ヒドロキシエチルにより置換されているアミノ、１〜１８個の炭素原子の−ＮＨ（アルキル）、１〜１８個の炭素原子のアルキルを有する−Ｎ（アルキル）Ｔ2、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ9は、二価酸素原子であるか、又はＲ9は、水素、１〜１２個の炭素原子のアルキル若しくはＴ2のいずれかにより置換されている二価窒素原子であり；
Ｔ2は、下記式：
【００７７】
【化２７】
2004525185.tif 000021
【００７８】
で示され；
Ｅ6は、水素、オキシル、ヒドロキシル、１〜２４個の炭素原子の直鎖若しくは分岐鎖アルキル、３〜２４個の炭素原子の直鎖若しくは分岐鎖アルケニル、アセチル、−ＯＥ9、又は−ＯＥ（ＯＨ）bであり；
Ｒ10は、水素又は１〜１８個の炭素原子のアルキル基であり；
ｑは、４〜８であり；
ｙは、１〜１０であり；
Ｒ15は、モルホリノ、ピペリジノ、１−ピペリジニル、１〜８個の炭素原子のアルキルアミノ、特にｔｅｒｔ−オクチルアミノのような３〜８個の炭素原子の分岐鎖アルキルアミノ、−Ｘ−Ｔ1、Ｘ−（ＣＨ2）m−ＣＯ−Ｘ1−Ｔ1、又はＸ−（ＣＨ2）p−Ｘ1−ＣＯ−Ｔ1であり；
Ｒ16は、水素、２〜４個の炭素原子のアシル、１〜４個の炭素原子のアルキルにより置換されているカルバモイル、塩素により１回及びＲ15により１回置換されているｓ−トリアジニルであり；
Ｒ17は、１〜１８個の炭素原子のアルキル若しくはＴ2により置換されているアミノ、１〜８個の炭素原子のアルキルを有する−Ｎ（アルキル）Ｔ2、２〜１６個の炭素原子の−Ｎ（アルキル）2、又はＴ3基であり；
Ｔ3は、下記式：
【００７９】
【化２８】
2004525185.tif 000022
【００８０】
で示され；そして
Ｒ18は、水素である］で示される。
【００８１】
式（１）の更に他の実施態様は、下記式（１）：
【００８２】
【化２９】
2004525185.tif 000023
【００８３】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜１２個の炭素原子の直鎖若しくは分岐鎖アルキル、又は５〜１０個の炭素原子のシクロアルキルであり；
ｂは、１であり；
ｂが、１であるとき、Ｅ−ＯＨは、それぞれ２−メチル−２−プロパノールから形成される、炭素中心ラジカルであり；
Ｒ2は、−ＣＯ−Ｔ1であり；
Ｔ1は、１９〜６０個の炭素原子の直鎖若しくは分岐鎖アルキル、又はこのようなアルキル残基の混合物である］で示される。
【００８４】
式（２）の更に別の実施態様は、下記式：
【００８５】
【化３０】
2004525185.tif 000024
【００８６】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜１２個の炭素原子の直鎖若しくは分岐鎖アルキル、又は５〜１０個の炭素原子のシクロアルキルであり；
ｂは、１であり；
ｂが、１であるとき、Ｅ−ＯＨは、それぞれ２−メチル−２−プロパノールから形成される、炭素中心ラジカルであり；
Ｒ2は、−ＣＯ−Ｔ1であり；
Ｔ1は、１９〜６０個の炭素原子の直鎖若しくは分岐鎖アルキル、又はこのようなアルキル残基の混合物であり；そして
Ｒ4は、水素又はメチルである］で示される。
【００８７】
式（３）の更に別の実施態様は、下記式（３）：
【００８８】
【化３１】
2004525185.tif 000025
【００８９】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜１２個の炭素原子の直鎖若しくは分岐鎖アルキル、又は５〜１０個の炭素原子のシクロアルキルであり；
ｂは、１であり；
ｂが、１であるとき、Ｅ−ＯＨは、それぞれ２−メチル−２−プロパノール又は２−プロパノールから形成される、炭素中心ラジカルであり；
Ｔ1は、１９〜６０個の炭素原子の直鎖若しくは分岐鎖アルキル、又はこのようなアルキル残基の混合物であり；
Ｘは、−Ｏ−であり；そして
Ｒ6は、−Ｘ−Ｔ1である］で示される。
【００９０】
式（４）の更に別の実施態様は、下記式（４）：
【００９１】
【化３２】
2004525185.tif 000026
【００９２】
［式中、
Ｇ1、Ｇ2、Ｇ3、及びＧ4は、それぞれメチルであり；
Ｅ5は、ＯＥ9又は−Ｏ−Ｅ−（ＯＨ）bであり；
Ｅ9は、１〜１２個の炭素原子の直鎖若しくは分岐鎖アルキル、又は５〜１０個の炭素原子のシクロアルキルであり；
ｂは、１であり；
ｂが、１であるとき、Ｅ−ＯＨは、それぞれ２−メチル−２−プロパノールから形成される、炭素中心ラジカルであり；
Ｔ1は、１９〜６０個の炭素原子の直鎖若しくは分岐鎖アルキル、又はこのようなアルキル残基の混合物であり；
Ｘ及びＸ1は、独立に−Ｏ−、又は−Ｎ−（Ｒ4）−であり；
Ｒ4は、水素又はメチルであり；
Ｒ7及びＲ8は、独立に、−Ｏ−Ｔ2、１〜１８個の炭素原子のアルキルを有する−Ｎ（アルキル）Ｔ2、−Ｘ−Ｔ1、又はＸ−（ＣＨ2）p−Ｘ1−ＣＯ−Ｔ1であり；
Ｒ9は、二価酸素原子であるか、又はＲ9は、水素、１〜１２個の炭素原子のアルキル若しくはＴ2のいずれかにより置換されている二価窒素原子であり；
Ｔ2は、下記式：
【００９３】
【化３３】
2004525185.tif 000027
【００９４】
で示され；そして
Ｅ6は、水素、ヒドロキシル、１〜１２個の炭素原子の直鎖若しくは分岐鎖アルキル、アセチル、−ＯＥ9、又は−ＯＥ（ＯＨ）bである］で示される。
【００９５】
本発明の別の実施態様において、長鎖立体障害アミン化合物は、
（ａ）２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン；
（ｂ）１−シクロヘキシルオキシ−２，２，６，６−テトラメチル−４−Ｃ20−Ｃ40アルカノイルオキシピペリジン；
（ｃ）４−Ｃ40−Ｃ60アルカノイルオキシ−２，２，６，６−テトラメチル−１−メトキシピペリジン；
（ｄ）４−Ｃ20−Ｃ40アルカノイルオキシ−２，２，６，６−テトラメチル−１−オクチルオキシピペリジン；
（ｅ）４−Ｃ20−Ｃ40アルカノイルオキシ−２，２，６，６−テトラメチル−１−（２−メチル−２−ヒドロキシプロピルオキシ）ピペリジン；
（ｆ）４−Ｃ40−Ｃ60アルカノイルオキシ−２，２，６，６−テトラメチル−１−（２−メチル−２−ヒドロキシプロピルオキシ）ピペリジン；
（ｇ）４−（Ｎ−メチル−Ｎ−Ｃ20−Ｃ40アルカノイル）アミノ−２，２，６，６−テトラメチル−１−メトキシピペリジン；
（ｈ）４−（Ｎ−メチル−Ｎ−Ｃ20−Ｃ40アルカノイル）アミノ−２，２，６，６−テトラメチル−１−（２−メチル−２−ヒドロキシプロピルオキシ）ピペリジン；
（ｉ）１−メトキシ−２，２，６，６−テトラメチルピペリジン−４−イルカルボン酸Ｃ20−Ｃ40アルキル；
（ｊ）１−シクロヘキシルオキシ−２，２，６，６−テトラメチルピペリジン−４−イルカルボン酸Ｃ40−Ｃ60アルキル；
（ｋ）１−（２−メチル−２−ヒドロキシプロピルオキシ）−２，２，６，６−テトラメチルピペリジン−４−イルカルボン酸Ｃ20−Ｃ40アルキル；
（ｌ）２，４−ビス［Ｎ−ｎ−ブチル−Ｎ−（１−メトキシ−２，２，６，６−テトラメチルピペリジン−４−イル）アミノ］−６−［２−（Ｃ20−Ｃ40アルカノイルオキシ）エチル］アミノ−ｓ−トリアジン；
（ｍ）２，４−ビス（１−オクチルオキシ−２，２，６，６−テトラメチルピペリジン−４−イルオキシ）−６−（Ｃ20−Ｃ40アルキルオキシ）−ｓ−トリアジン；
（ｏ）２，４−ビス｛Ｎ−ｎ−ブチル−Ｎ−［１−（２−メチル−２−ヒドロキシプロピルオキシ）−２，２，６，６−テトラメチルピペリジン−４−イル］アミノ｝−６−［２−（Ｃ20−Ｃ40アルカノイルオキシ）エチル］アミノ−ｓ−トリアジン；又は
（ｐ）２，４−ビス［１−（２−メチル−２−ヒドロキシプロピルオキシ）−２，２，６，６−テトラメチルピペリジン−４−イルオキシ］−６−（Ｃ40−Ｃ60アルキルオキシ）−ｓ−トリアジンである。
【００９６】
本発明の更に別の実施態様において、長鎖立体障害アミン化合物は、
（ａ）２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン；又は
（ｂ）１−シクロヘキシルオキシ−２，２，６，６−テトラメチル−４−Ｃ20−Ｃ40アルカノイルオキシピペリジンである。
【００９７】
本発明は、
（ａ）白色無香；白色芳香；着色無香；着色芳香；浸漬無香；又は浸漬芳香である、ロウソク用ロウ、及び
（ｂ）有効安定化量の
（ｉ）上述の式（１）、（２）、（３）、（４）、（５）又は（６）の長鎖立体障害アミンピペリジン化合物；
（ii）ＵＶ吸収剤若しくは酸化防止剤、又はＵＶ吸収剤と酸化防止剤
の組合せ（ここで、成分（ｉ）対（ii）の重量比は、１０：１〜１：１０である）
を含むことを特徴とする、組成物に関する。
【００９８】
本出願において詳細に記述される長鎖立体障害アミンは、２，２，６，６−テトラアルキルピペリジン残基から誘導されたものであるが、モルホリノン、ピペラジノン、ピペラジンジオン、オキサゾリジン、イミダゾリンなどを含むような他の型の立体障害アミンも、修飾して長鎖アルキル残基を結合させ、これによってポリオレフィン又はポリエステルのような熱可塑性樹脂の安定化及びロウソク用ロウの安定化に特に適したものにすることができよう。
【００９９】
本発明の別の実施態様において、（ｉ）対（ii）の重量比は、４：１〜１：４である。
【０１００】
本発明の別の実施態様は、（ｉ）対（ii）の重量比が、２：１〜１：２である場合である。
【０１０１】
本発明の更に別の実施態様において、ロウソク用ロウにおけるＵＶ吸収剤＋長鎖立体障害アミン化合物の有効量は、ロウに基づき０．０１〜１０重量％である。
【０１０２】
本発明の別の実施態様は、ロウソク用ロウにおけるＵＶ吸収剤＋長鎖立体障害アミン化合物の有効量が、ロウに基づき０．１〜２重量％である場合である。
【０１０３】
本発明の別の実施態様は、ロウソク用ロウにおけるＵＶ吸収剤＋長鎖立体障害アミン化合物の有効量が、ロウに基づき０．１〜０．５重量％である場合である。
【０１０４】
成分（ii）のＵＶ吸収剤は、ベンゾトリアゾール、ベンゾフェノン、α−シアノアクリラート、オキサニリド、ｓ−トリアジン、シンナマート、マロナート、ベンゾアート若しくはサリチラート、又はこれらの混合物である。
【０１０５】
本発明の別の実施態様において、ＵＶ吸収剤は、ベンゾトリアゾール、ベンゾフェノン又はｓ−トリアジンである。
【０１０６】
本発明において有用なＵＶ吸収剤の例は、
（ａ）４−オクチルオキシ−２−ヒドロキシベンゾフェノン；
（ｂ）４−メトキシ−２−ヒドロキシベンゾフェノン；
（ｃ）２−（２−ヒドロキシ−５−メチルフェニル）−２Ｈ−ベンゾトリアゾール；
（ｄ）２−（２−ヒドロキシ−５−ｔｅｒｔ−オクチルフェニル）−２Ｈ−ベンゾトリアゾール；
（ｅ）２−（２−ヒドロキシ−３，５−ジ−ｔｅｒｔ−アミルフェニル）−２Ｈ−ベンゾトリアゾール；
（ｆ）３−（ベンゾトリアゾール−２−イル）−５−ｔｅｒｔ−ブチル−４−ヒドロキシヒドロケイ皮酸オクチル；
（ｇ）２−（２−ヒドロキシ−３，５−ジ−ｔｅｒｔ−ブチルフェニル）−２Ｈ−ベンゾトリアゾール；
（ｈ）２−（２−ヒドロキシ−５−ｔｅｒｔ−ブチルフェニル）−２Ｈ−ベンゾトリアゾール；
（ｉ）５−クロロ−２−（２−ヒドロキシ−３，５−ジ−ｔｅｒｔ−ブチルフェニル）−２Ｈ−ベンゾトリアゾール；
（ｊ）５−クロロ−２−（２−ヒドロキシ−３−ｔｅｒｔ−ブチル−５−メチルフェニル）−２Ｈ−ベンゾトリアゾール；
（ｋ）２−（２−ヒドロキシ−３−ｓｅｃ−ブチル−５−ｔｅｒｔ−ブチルフェニル）−２Ｈ−ベンゾトリアゾール；
（ｌ）２−（２−ヒドロキシ−４−オクチルオキシフェニル）−２Ｈ−ベンゾトリアゾール；
（ｍ）２−（２−ヒドロキシ−３−ドデシル−５−メチルフェニル）−２Ｈ−ベンゾトリアゾール；
（ｎ）２−［２−ヒドロキシ−３，５−ジ（α，α−ジメチルベンジル）フェニル］−２Ｈ−ベンゾトリアゾール；
（ｏ）２−［２−ヒドロキシ−３−（α，α−ジメチルベンジル）−５−ｔｅｒｔ−オクチルフェニル］−２Ｈ−ベンゾトリアゾール；
（ｐ）２−｛２−ヒドロキシ−３−ｔｅｒｔ−ブチル−５−［２−（ω−ヒドロキシ−オクタ（エチレンオキシ）カルボニル）エチル］−フェニル｝−２Ｈ−ベンゾトリアゾール；
（ｑ）２−｛２−ヒドロキシ−３−ｔｅｒｔ−ブチル−５−［２−（オクチルオキシ）カルボニル）エチル］フェニル｝−２Ｈ−ベンゾトリアゾール；
（ｒ）ｐ−メトキシケイ皮酸２−エチルヘキシル；
（ｓ）４−メトキシ−２，２′−ジヒドロキシベンゾフェノン；
（ｔ）４，４′−ジメトキシ−２，２′−ジヒドロキシベンゾフェノン；
（ｕ）２，４−ビス（２，４−ジメチルフェニル）−６−（２−ヒドロキシ−４−オクチルオキシフェニル）−ｓ−トリアジン；
（ｖ）２，４−ジフェニル−６−（２−ヒドロキシ−４−ヘキシルオキシフェニル）−ｓ−トリアジン；
（ｗ）２，４−ビス（２，４−ジメチルフェニル）−６−［２−ヒドロキシ−４−（３−ド−／トリ−デシルオキシ−２−ヒドロキシプロポキシ）−フェニル］−ｓ−トリアジン；
（ｘ）２，４−ビス（２，４−ジメチルフェニル）−６−［２−ヒドロキシ−４−（３−ド−／トリ−デシルオキシ−２−ヒドロキシプロポキシ）−５−α−クミルフェニル］−ｓ−トリアジン；
（ｙ）２，４，６−トリス（２，４−ジヒドロキシフェニル）−ｓ−トリアジンとα−ハロ酢酸オクチルとの反応生成物、又は
（ｚ）３，３；３，５；５，５−メチレン−ビス［２，４−ビス（２，４−ジメチルフェニル）］−６−［２−ヒドロキシ−４−（３−ブチルオキシ−２−ヒドロキシプロポキシフェニル）］−ｓ−トリアジンの混合物である。
【０１０７】
本発明において有用なＵＶ吸収剤の更に他の例は、
（ａ）４−オクチルオキシ−２−ヒドロキシベンゾフェノン；
（ｂ）４−メトキシ−２−ヒドロキシベンゾフェノン；
（ｄ）２−（２−ヒドロキシ−５−ｔｅｒｔ−オクチルフェニル）−２Ｈ−ベンゾトリアゾール；
（ｏ）２−［２−ヒドロキシ−３−（α，α−ジメチルベンジル）−５−ｔｅｒｔ−オクチルフェニル］−２Ｈ−ベンゾトリアゾール；
（ｐ）２−｛２−ヒドロキシ−３−ｔｅｒｔ−ブチル−５−［２−（ω−ヒドロキシ−オクタ（エチレンオキシ）カルボニル）エチル］−フェニル｝−２Ｈ−ベンゾトリアゾール；
（ｑ）２−｛２−ヒドロキシ−３−ｔｅｒｔ−ブチル−５−［２−（オクチルオキシ）カルボニル）エチル］フェニル｝−２Ｈ−ベンゾトリアゾール；
（ｙ）２，４，６−トリス（２，４−ジヒドロキシフェニル）−ｓ−トリアジンとα−ハロ酢酸オクチルとの反応生成物、又は
（ｚ）３，３；３，５；５，５−メチレン−ビス［２，４−ビス（２，４−ジメチルフェニル）］−６−［２−ヒドロキシ−４−（３−ブチルオキシ−２−ヒドロキシプロポキシフェニル）］−ｓ−トリアジンの混合物である。
【０１０８】
本発明の別の実施態様は、酸化防止剤が、フェノール性酸化防止剤、亜リン酸エステル、ニトロン、アミンオキシド又はヒドロキシルアミン、あるいはこれらの混合物である、組成物を含む。
【０１０９】
上記実施態様の例は、長鎖立体障害アミン化合物及び酸化防止剤と組合せたＵＶ吸収剤の有効量が、ロウに基づき０．０１〜１０重量％である場合である。
【０１１０】
別の実施態様は、長鎖立体障害アミン化合物及び酸化防止剤と組合せたＵＶ吸収剤の有効量が、ロウに基づき０．１〜２重量％である場合である。
【０１１１】
更に別の実施態様は、長鎖立体障害アミン化合物及び酸化防止剤と組合せたＵＶ吸収剤の有効量が、ロウに基づき０．１〜０．５重量％である場合である。
【０１１２】
本発明において有用な酸化防止剤の例は、
３，５−ジ−ｔｅｒｔ−ブチル−４−ヒドロキシヒドロケイ皮酸ｎ−オクタデシル、
テトラキス（３，５−ジ−ｔｅｒｔ−ブチル−４−ヒドロキシヒドロケイ皮酸）ネオペンタンテトライル
３，５−ジ−ｔｅｒｔ−ブチル−４−ヒドロキシベンジルホスホン酸ジ−ｎ−オクタデシル、
イソシアヌル酸１，３，５−トリス（３，５−ジ−ｔｅｒｔ−ブチル−４−ヒドロキシベンジル）、
ビス（３，５−ジ−ｔｅｒｔ−ブチル−４−ヒドロキシヒドロケイ皮酸）チオジエチレン、
１，３，５−トリメチル−２，４，６−トリス（３，５−ジ−ｔｅｒｔ−ブチル−４−ヒドロキシベンジル）ベンゼン、
ビス（３−メチル−５−ｔｅｒｔ−ブチル−４−ヒドロキシヒドロケイ皮酸）３，６−ジオキサオクタメチレン、
２，６−ジ−ｔｅｒｔ−ブチル−ｐ−クレゾール、
２，２′−エチリデン−ビス（４，６−ジ−ｔｅｒｔ−ブチルフェノール）、
イソシアヌル酸１，３，５−トリス（２，６−ジメチル−４−ｔｅｒｔ−ブチル−３−ヒドロキシベンジル）、
１，１，３−トリス（２−メチル−４−ヒドロキシ−５−ｔｅｒｔ−ブチルフェニル）ブタン、
イソシアヌル酸１，３，５−トリス［２−（３，５−ジ−ｔｅｒｔ−ブチル−４−ヒドロキシヒドロシンナモイルオキシ）エチル］、
３，５−ジ−（３，５−ジ−ｔｅｒｔ−ブチル−４−ヒドロキシベンジル）メシトール、
ビス（３，５−ジ−ｔｅｒｔ−ブチル−４−ヒドロキシヒドロケイ皮酸）ヘキサメチレン、
１−（３，５−ジ−ｔｅｒｔ−ブチル−４−ヒドロキシアニリノ）−３，５−ジ（オクチルチオ）−ｓ−トリアジン、
Ｎ，Ｎ′−ヘキサメチレン−ビス（３，５−ジ−ｔｅｒｔ−ブチル−４−ヒドロキシヒドロシンナムアミド）、
ビス（３，５−ジ−ｔｅｒｔ−ブチル−４−ヒドロキシベンジルホスホン酸エチル）カルシウム、
ビス［３，３−ジ（３−ｔｅｒｔ−ブチル−４−ヒドロキシフェニル）酪酸］エチレン、
３，５−ジ−ｔｅｒｔ−ブチル−４−ヒドロキシベンジルメルカプト酢酸オクチル、
ビス（３，５−ジ−ｔｅｒｔ−ブチル−４−ヒドロキシヒドロシンナモイル）ヒドラジド、
Ｎ，Ｎ−ジ−（Ｃ12−Ｃ24アルキル）−Ｎ−メチル−アミンオキシド、又は
ジ（水素化獣脂）アミンから直接酸化により調製されるＮ，Ｎ−ジアルキルヒドロキシルアミンである。
【０１１３】
本発明において有用な酸化防止剤の更に他の実施態様は、
テトラキス（３，５−ジ−ｔｅｒｔ−ブチル−４−ヒドロキシヒドロケイ皮酸）ネオペンタンテトライル
３，５−ジ−ｔｅｒｔ−ブチル−４−ヒドロキシヒドロケイ皮酸ｎ−オクタデシル、
１，３，５−トリメチル−２，４，６−トリス（３，５−ジ−ｔｅｒｔ−ブチル−４−ヒドロキシベンジル）ベンゼン、
イソシアヌル酸１，３，５−トリス（３，５−ジ−ｔｅｒｔ−ブチル−４−ヒドロキシベンジル）、
２，６−ジ−ｔｅｒｔ−ブチル−ｐ−クレゾール、又は
２，２′−エチリデン−ビス（４，６−ジ−ｔｅｒｔ−ブチルフェノール）である。
【０１１４】
本発明は、
（ａ）熱可塑性樹脂、及び
（ｂ）有効安定化量の上述の式（１）、（２）、（３）、（４）、（５）又は（６）の長鎖立体障害アミンピペリジン化合物
を含むことを特徴とする組成物に関する。
【０１１５】
好ましくは、有機材料は、天然、半合成又は合成ポリマー、特に熱可塑性ポリマーである。
【０１１６】
最も好ましくは、ポリマーは、ポリオレフィン又はポリカーボネート、特にポリエチレン又はポリプロピレン；最も好ましくはポリプロピレンである。
【０１１７】
本発明の別の好ましい実施態様において、有機材料は、熱硬化性アクリルメラミン樹脂、アクリルウレタン樹脂、エポキシカルボキシ樹脂、シラン改質アクリルメラミン、メラミンと架橋したカルバマートペンダント基を持つアクリル樹脂又はカルバマート基を含むメラミンと架橋したアクリルポリオール樹脂である。
【０１１８】
最も好ましくは、樹脂は、熱硬化性アクリルメラミン樹脂又はアクリルウレタン樹脂である。
【０１１９】
本発明の更に別の好ましい実施態様において、有機材料は、記録材料である。
【０１２０】
本発明の記録材料は、感圧コピーシステム、マイクロカプセルを用いるフォトコピーシステム、感熱コピーシステム、写真材料及びインクジェット印刷に適している。
【０１２１】
本発明の記録材料は、好ましくは１〜５０００mg/m2、特に５０〜１２００mg/m2の式（１）、（２）、（３）、（４）、（５）又は（６）の化合物を含む。
【０１２２】
既に言及したように、本発明の記録材料は、広い分野を包含する。式（１）、（２）、（３）、（４）、（５）又は（６）の化合物は、例えば、感圧コピーシステムにおいて利用することができる。これらは、紙の中のマイクロカプセル化された染料前駆体を光から保護するためにその紙の中に導入するか、又は現像層の結合剤の中で形成される染料を保護するためにその結合剤の中に導入することができる。
【０１２３】
圧力により現像する感光性マイクロカプセルを用いるフォトコピーシステムは、米国特許第4,416,966号；4,483,912号；4,352,200号；4,535,050号；4,535,463号；4,551,407号；4,562,137号及び4,608,330号；並びにまたEP-A 139,479；EP-A 162,664；EP-A 164,931；EP-A 237,024；EP-A 237,025及びEP-A 260,129に記載されている。これら全てのシステムにおいて、本化合物は、染料受容層に加えることができる。しかし本化合物はまた、発色剤を光から保護するためにドナー層に加えることもできる。
【０１２４】
安定化できる写真材料は、写真染料及びこのような染料又はその前駆体を含む層、例えば、写真印画紙及びフィルムである。適切な材料は、例えば、米国特許第5,364,749号（参照することにより本明細書に組み込まれる）に記載されている。カラー写真材料では、カップラー及び染料もまた、光化学分解に対して保護される。
【０１２５】
本化合物は、全てのタイプのカラー写真材料に使用することができる。例えば、これらはカラー印画紙、カラーリバーサル印画紙、直接ポジカラー材料、カラーネガフィルム、カラーポジフィルム、カラーリバーサルフィルムなどに使用することができる。これらは、好ましくは特に、リバーサル下塗層を含むか、又はポジを形成するカラー写真材料に使用される。
【０１２６】
カラー写真記録材料は、通常、支持体上に青感性及び／又は緑感性及び／又は赤感性ハロゲン化銀乳剤層、及び必要であれば保護層を含むが、本化合物は、好ましくは緑感性層又は赤感性層に、又は緑感性層と赤感性層の間の層に、又はハロゲン化銀乳剤層の上部の層のいずれかに存在させる。
【０１２７】
式（１）、（２）、（３）、（４）、（５）又は（６）の化合物はまた、光重合、光可塑化の原理、又はマイクロカプセルの破裂に基づき、記録材料に使用することができるか、あるいは感熱性及び感光性ジアゾニウム塩、酸化剤を有するロイコ染料（leuko dyes）又はルイス酸を有する染料ラクトンが使用される場合に使用することができる。
【０１２８】
更に、本化合物は、染料拡散転写、熱転写及び非マトリックス印刷のための記録材料において、並びに静電、電気記録、電気泳動、磁力記録及びレーザー電子写真プリンター、及びペン−プロッターで使用するための記録材料において使用することができる。上記の中で、例えば、EP-A 507,734に記載されるような、拡散転写のための記録材料が好ましい。
【０１２９】
本化合物はまた、インク、好ましくは、例えば、米国特許第5,098,477号（参照することにより本明細書に組み込まれる）に記載されるような、インクジェット印刷用のインクにおいて使用することができる。
【０１３０】
本発明の化合物は、優れた加水分解安定性、取扱い及び貯蔵安定性、更には安定化組成物中に存在するとき抽出に対する良好な抵抗性を示す。
【０１３１】
本化合物を製造するための方法は、先行技術に記載されている。本化合物を製造するのに必要な中間体は、主として市販されている製品である。
【０１３２】
一般に、安定化することができるポリマーは、以下を含む。
１．  モノオレフィン及びジオレフィンのポリマー、例えば、ポリプロピレン、ポリイソブチレン、ポリブタ−１−エン、ポリ−４−メチルペンタ−１−エン、ポリイソプレン又はポリブタジエン、更にはシクロオレフィン（例えば、シクロペンテン又はノルボルネン）のポリマー、ポリエチレン（場合により架橋できる）、例えば、高密度ポリエチレン（ＨＤＰＥ）、低密度ポリエチレン（ＬＤＰＥ）、直鎖状低密度ポリエチレン（ＬＬＤＰＥ）、分岐鎖状低密度ポリエチレン（ＢＬＤＰＥ）。
【０１３３】
ポリオレフィン、即ち、前段落に例示されるモノオレフィンのポリマー、好ましくはポリエチレン及びポリプロピレンは、種々の、そして特に以下の方法により調製することができる：
ａ）ラジカル重合（通常高圧及び高温下で）
ｂ）通常、周期表のIVb、Vb、VIb又はVIII族の１つ以上の金属を含む触媒を用いる、触媒重合。これらの金属は、通常１つ以上のリガンド、典型的にはπ−又はσ−配位のいずれかであってよい、酸化物、ハロゲン化物、アルコラート、エステル、エーテル、アミン、アルキル、アルケニル及び／又はアリールを有する。これらの金属錯体は、遊離型で、あるいは基体上、典型的には活性化塩化マグネシウム、塩化チタン（III）、アルミナ又は酸化ケイ素上に固定されていてよい。これらの触媒は、重合媒体に可溶性又は不溶性であってよい。触媒は、単独で重合に使用することができるか、あるいは更に別のアクチベーター、典型的には金属アルキル、金属水素化物、金属アルキルハロゲン化物、金属アルキル酸化物又は金属アルキルオキサン（該金属は、周期表のIa、IIa及び／又はIIIa族の元素である）を使用してもよい。アクチベーターは、便利には更に別のエステル、エーテル、アミン又はシリルエーテル基で修飾してもよい。これらの触媒系は、通常フィリップス（Phillips）、スタンダード・オイル・インディアナ（Standard Oil Indiana）、ツィーグラー（−ナッタ）（Ziegler(-Natta)）、ＴＮＺ（デュポン（DuPont））、メタロセン又はシングルサイト触媒（ＳＳＣ）と呼ばれる。
【０１３４】
２．  １）の下に言及されたポリマーの混合物、例えば、ポリプロピレンとポリイソブチレンとの混合物、ポリプロピレンとポリエチレン（例えば、ＰＰ／ＨＤＰＥ、ＰＰ／ＬＤＰＥ）との混合物、並びに異なる型のポリエチレンの混合物（例えば、ＬＤＰＥ／ＨＤＰＥ）。
【０１３５】
３．  モノオレフィン及びジオレフィン相互の、又は他のビニルモノマーとのコポリマー、例えば、エチレン／プロピレンコポリマー、直鎖状低密度ポリエチレン（ＬＬＤＰＥ）及びこれと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アクリル酸アルキルコポリマー、エチレン／メタクリル酸アルキルコポリマー、エチレン／酢酸ビニルコポリマー及びこれらの一酸化炭素とのコポリマー又はエチレン／アクリル酸コポリマー及びこれらの塩（イオノマー）、更にはエチレンとプロピレン及びジエン（ヘキサジエン、ジシクロペンタジエン又はエチリデン−ノルボルネン）とのターポリマー；並びにこのようなコポリマー同士の混合物及び上記１）に言及されたポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムのポリアルキレン／一酸化炭素コポリマー及びこれと他のポリマー（例えば、ポリアミド）との混合物。
【０１３６】
４．  炭化水素樹脂（例えば、Ｃ5−Ｃ9）（その水素化修飾物（例えば、粘着性付与剤）を含む）及びポリアルキレンとデンプンの混合物。
【０１３７】
５．  ポリスチレン、ポリ（ｐ−メチルスチレン）、ポリ（α−メチルスチレン）。
【０１３８】
６．  スチレン又はα−メチルスチレンとジエン又はアクリル酸誘導体とのコポリマー、例えば、スチレン／ブタジエン、スチレン／アクリロニトリル、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；高耐衝撃性スチレンコポリマーと別のポリマー（例えば、ポリアクリレート、ジエンポリマー又はエチレン／プロピレン／ジエンターポリマー）の混合物；及びスチレン／ブタジエン／スチレン、スチレン／イソプレン／スチレン、スチレン／エチレン／ブチレン／スチレン又はスチレン／エチレン／プロピレン／スチレンのような、スチレンのブロックコポリマー。
【０１３９】
７．  スチレン又はα−メチルスチレンのグラフトコポリマー、例えば、ポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメタクリル酸メチル；ポリブタジエンにスチレン及び無水マレイン酸；ポリブタジエンにスチレン、アクリロニトリル及び無水マレイン酸又はマレイミド；ポリブタジエンにスチレン及びマレイミド；ポリブタジエンにスチレン及びアクリル酸アルキル又はメタクリル酸アルキル；エチレン／プロピレン／ジエンターポリマーにスチレン及びアクリロニトリル；ポリアクリル酸アルキル又はポリメタクリル酸アルキルにスチレン及びアクリロニトリル、アクリレート／ブタジエンコポリマーにスチレン及びアクリロニトリル、更には６）の下に列挙されたコポリマーとのこれらの混合物、例えば、ＡＢＳ、ＭＢＳ、ＡＳＡ又はＡＥＳポリマーとして知られているコポリマー混合物。
【０１４０】
８．  ハロゲン含有ポリマー、例えば、ポリクロロプレン、塩化ゴム、塩素化又はスルホ塩素化ポリエチレン、エチレンと塩素化エチレンのコポリマー、エピクロロヒドリンホモ−及びコポリマー、特にハロゲン含有ビニル化合物のポリマー、例えば、ポリ塩化ビニル、ポリ塩化ビニリデン、ポリフッ化ビニル、ポリフッ化ビニリデン、更には塩化ビニル／塩化ビニリデン、塩化ビニル／酢酸ビニル又は塩化ビニリデン／酢酸ビニルコポリマーのようなこれらのコポリマー。
【０１４１】
９．  α，β−不飽和酸及びその誘導体から誘導されるポリマー、例えば、ポリアクリレート及びポリメタクリレート；ポリメタクリル酸メチル、ポリアクリルアミド及びポリアクリロニトリル（アクリル酸ブチルで耐衝撃性を改良した）。
【０１４２】
１０．  ９）の下に言及されたモノマー相互の、又は他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキル若しくはアクリロニトリル／ハロゲン化ビニルコポリマー、又はアクリロニトリル／メタクリル酸アルキル／ブタジエンターポリマー。
【０１４３】
１１．  不飽和アルコール及びアミン又はアシル誘導体若しくはそのアセタールから誘導されるポリマー、例えば、ポリビニルアルコール、ポリ酢酸ビニル、ポリステアリン酸ビニル、ポリ安息香酸ビニル、ポリマレイン酸ビニル、ポリビニルブチラール、ポリフタル酸アリル又はポリアリルメラミン；更には、上記１）に言及されたオレフィンとのこれらのコポリマー。
【０１４４】
１２．  環状エーテルのホモポリマー及びコポリマー、例えば、ポリアルキレングリコール、ポリエチレンオキシド、ポリプロピレンオキシド又はビスグリシジルエーテルとのそのコポリマー。
【０１４５】
１３．  ポリオキシメチレンのようなポリアセタール及びコモノマーとしてエチレンオキシドを含むポリオキシメチレン；熱可塑性ポリウレタン、アクリレート又はＭＢＳで改質されたポリアセタール。
【０１４６】
１４．  ポリフェニレンオキシド及びスルフィド、並びにポリフェニレンオキシドとスチレンポリマー又はポリアミドとの混合物。
【０１４７】
１５．  一方ではヒドロキシル末端のポリエーテル、ポリエステル又はポリブタジエン、もう一方では脂肪族又は芳香族ポリイソシアナートから誘導されたポリウレタン、更にはその前駆体。
【０１４８】
１６．  ジアミンとジカルボン酸から、及び／又はアミノカルボン酸又は対応するラクタムから誘導されたポリアミド及びコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミンとアジピン酸から出発した芳香族ポリアミド；ヘキサメチレンジアミンとイソフタル酸及び／又はテレフタル酸（改質剤としてエラストマーを伴うか、又は伴わない）から調製したポリアミド、例えば、ポリ−２，４，４−トリメチルヘキサメチレンテレフタルアミド又はポリ−ｍ−フェニレンイソフタルアミド；また、前述のポリアミドと、ポリオレフィン、オレフィンコポリマー、イオノマー又は化学結合若しくはグラフトしたエラストマーとのブロックコポリマー；又はポリエーテルとの、例えば、ポリエチレングリコール、ポリプロピレングリコール若しくはポリテトラメチレングリコールとのブロックコポリマー；更には、ＥＰＤＭ又はＡＢＳで改質されたポリアミド又はコポリアミド；及び加工中に縮合したポリアミド（ＲＩＭポリアミド系）。
【０１４９】
１７．  ポリ尿素、ポリイミド、ポリアミド−イミド及びポリベンゾイミダゾール。
【０１５０】
１８．  ジカルボン酸とジオールから、及び／又はヒドロキシカルボン酸又は対応するラクトンから誘導されたポリエステル、例えば、ポリエチレンテレフタレート、ポリブチレンテレフタレート、ポリ−１，４−ジメチロールシクロヘキサンテレフタレート及びポリヒドロキシベンゾエート、更には、ヒドロキシル末端ポリエーテルから誘導されたブロックコポリエーテルエステル；またポリカーボネート又はＭＢＳで改質されたポリエステル。
【０１５１】
１９．  ポリカーボネート及びポリエステルカーボネート。
【０１５２】
２０．  ポリスルホン、ポリエーテルスルホン及びポリエーテルケトン。
【０１５３】
２１．  一方ではアルデヒド、もう一方ではフェノール、尿素及びメラミンから誘導された架橋ポリマー、例えば、フェノール／ホルムアルデヒド樹脂、尿素／ホルムアルデヒド樹脂及びメラミン／ホルムアルデヒド樹脂。
【０１５４】
２２．  乾燥性及び非乾燥性アルキド樹脂。
【０１５５】
２３．  飽和及び不飽和ジカルボン酸と多価アルコール（及び架橋剤としてビニル化合物）とのコポリエステルから誘導された不飽和ポリエステル樹脂、また低引火性のそのハロゲン含有修飾物。
【０１５６】
２４．  置換アクリレート、例えば、エポキシアクリレート、ウレタンアクリレート又はポリエステルアクリレートから誘導された架橋性アクリル樹脂。
【０１５７】
２５．  メラミン樹脂、尿素樹脂、ポリイソシアネート又はエポキシ樹脂と架橋された、アルキド樹脂、ポリエステル樹脂及びアクリル酸樹脂。
【０１５８】
２６．  ポリエポキシド、例えば、ビスグリシジルエーテル又は脂環式ジエポキシドから誘導された架橋エポキシ樹脂。
【０１５９】
２７．  セルロース、ゴム、ゼラチン及びその化学修飾相同誘導体のような、天然ポリマー、例えば、酢酸セルロース、プロピオン酸セルロース及び酪酸セルロース、又はメチルセルロースのようなセルロースエーテル；更には、ロジン及びその誘導体。
【０１６０】
２８．  前述のポリマーのブレンド（ポリブレンド）、例えば、ＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ  ６．６及びコポリマー、ＰＡ／ＨＤＰＥ、ＰＡ／ＰＰ、ＰＡ／ＰＰＯ。
【０１６１】
２９．  純粋なモノマー化合物又はこのような化合物の混合物である天然及び合成有機材料、例えば、鉱油、動物脂及び植物脂、油及びロウ、又は合成エステル（例えば、フタル酸、アジピン酸、リン酸又はトリメリト酸エステル）に基づく油、脂及びロウ、また合成エステルと鉱油との任意の重量比での混合物、典型的には紡糸用組成物として使用されるもの、更にはこのような材料の水性乳濁液。
【０１６２】
３０．  天然又は合成ゴムの水性乳濁液、例えば、天然ラテックス又はカルボキシル化スチレン／ブタジエンコポリマーのラテックス。
【０１６３】
３１．  軟質親水性ポリシロキサン（例えば、米国特許第4,259,467号に記載されている）などのポリシロキサン；及び硬質ポリオルガノシロキサン（例えば、米国特許第4,355,147号に記載されている）。
【０１６４】
３２．  不飽和アクリルポリアセトアセテート樹脂と、又は不飽和アクリル樹脂と組合せた、ポリケチミン。不飽和アクリル樹脂は、ウレタンアクリレート、ポリエーテルアクリレート、ペンダント不飽和基を持つビニル又はアクリルコポリマー及びアクリル化メラミンを含む。ポリケチミンは、ポリアミンとケトンから酸触媒の存在下で調製される。
【０１６５】
３３．  エチレン性不飽和モノマー又はオリゴマー及び多価不飽和脂肪族オリゴマーを含む、放射線硬化組成物。
【０１６６】
３４．  ＬＳＥ−４１０３（モンサント（Monsanto））のような、エポキシ官能基同時エーテル化ハイソリッドメラミン樹脂により架橋された光安定性エポキシ樹脂などの、エポキシメラミン樹脂。
【０１６７】
一般に、本発明の化合物は、安定化組成物の約０．０１〜約５重量％で使用されるが、この値は、特定の基体及び応用により変化する。有利な範囲は、約０．０５〜約３％、そして特に０．０５〜約１％である。
【０１６８】
本発明の安定剤は、従来法により有機ポリマー中に、そこから成形品の製造の前までの任意の便利な段階で、容易に組み込むことができる。例えば、本安定剤は、乾燥粉末の形状でポリマーと混合してもよいか、又は安定剤の懸濁液若しくは乳濁液をポリマーの溶液、懸濁液、若しくは乳濁液と混合物してもよい。得られる本発明の安定化ポリマー組成物は、場合により、以下に列挙される物質、又はその混合物のような、種々の従来の添加剤を含んでもよい。
【０１６９】
１．  酸化防止剤
１．１．  アルキル化モノフェノール、例えば、
２，６−ジ−ｔｅｒｔ−ブチル−４−メチルフェノール
２−ｔｅｒｔ−ブチル−４，６−ジメチルフェノール
２，６−ジ−ｔｅｒｔ−ブチル−４−エチルフェノール
２，６−ジ−ｔｅｒｔ−ブチル−４−ｎ−ブチルフェノール
２，６−ジ−ｔｅｒｔ−ブチル−４−ｉ−ブチルフェノール
２，６−ジ−シクロペンチル−４−メチルフェノール
２−（α−メチルシクロヘキシル）−４，６−ジメチルフェノール
２，６−ジ−オクタデシル−４−メチルフェノール
２，４，６−トリ−シクロヘキシルフェノール
２，６−ジ−ｔｅｒｔ−ブチル−４−メトキシメチルフェノール
【０１７０】
１．２．  アルキル化ヒドロキノン、例えば、
２，６−ジ−ｔｅｒｔ−ブチル−４−メトキシフェノール
２，５−ジ−ｔｅｒｔ−ブチル−ヒドロキノン
２，５−ジ−ｔｅｒｔ−アミル−ヒドロキノン
２，６−ジフェニル−４−オクタデシルオキシフェノール
【０１７１】
１．３．  ヒドロキシル化チオジフェニルエーテル、例えば、
２，２′−チオ−ビス−（６−ｔｅｒｔ−ブチル−４−メチルフェノール）
２，２′−チオ−ビス−（４−オクチルフェノール）
４，４′−チオ−ビス−（６−ｔｅｒｔ−ブチル−３−メチルフェノール）
４，４′−チオ−ビス−（６−ｔｅｒｔ−ブチル−２−メチルフェノール）
【０１７２】
１．４．  アルキリデン−ビスフェノール、例えば、
２，２′−メチレン−ビス−（６−ｔｅｒｔ−ブチル−４−メチルフェノール）
２，２′−メチレン−ビス−（６−ｔｅｒｔ−ブチル−４−エチルフェノール）
２，２′−メチレン−ビス−［４−メチル−６−（α−メチルシクロヘキシル）−フェノール］
２，２′−メチレン−ビス−（４−メチル−６−シクロヘキシルフェノール）
２，２′−メチレン−ビス−（６−ノニル−４−メチルフェノール）
２，２′−メチレン−ビス−［６−（α−メチルベンジル）−４−ノニルフェノール］
２，２′−メチレン−ビス−［６−（α，α−ジメチルベンジル）−４−ノニルフェノール］
２，２′−メチレン−ビス−（４，６−ジ−ｔｅｒｔ−ブチルフェノール）
２，２′−エチリデン−ビス−（４，６−ジ−ｔｅｒｔ−ブチルフェノール）
２，２′−エチリデン−ビス−（６−ｔｅｒｔ−ブチル−４−イソブチルフェノール）
４，４′−メチレン−ビス−（２，６−ジ−ｔｅｒｔ−ブチルフェノール）
４，４′−メチレン−ビス−（６−ｔｅｒｔ−ブチル−２−メチルフェノール）
１，１−ビス−（５−ｔｅｒｔ−ブチル−４−ヒドロキシ−２−メチルフェニル）−ブタン
２，６−ジ−（３−ｔｅｒｔ−ブチル−５−メチル−２−ヒドロキシベンジル）−４−メチルフェノール
１，１，３−トリス−（５−ｔｅｒｔ−ブチル−４−ヒドロキシ−２−メチルフェニル）−ブタン
１，１−ビス−（５−ｔｅｒｔ−ブチル−４−ヒドロキシ−２−メチルフェニル）−３−ｎ−ドデシルメルカプトブタン
ビス−［３，３−ビス−（３′−ｔｅｒｔ−ブチル−４′−ヒドロキシフェニル）−酪酸］エチレングリコール
ジ−（３−ｔｅｒｔ−ブチル−４−ヒドロキシ−５−メチルフェニル）−ジシクロペンタジエン
テレフタル酸ジ−［２−（３′−ｔｅｒｔ−ブチル−２′−ヒドロキシ−５′−メチル−ベンジル）−６−ｔｅｒｔ−ブチル−４−メチルフェニル］。
【０１７３】
１．５．  ベンジル化合物、例えば、
１，３，５−トリ−（３，５−ジ−ｔｅｒｔ−ブチル−４−ヒドロキシベンジル）−２，４，６−トリメチルベンゼン
硫化ジ−（３，５−ジ−ｔｅｒｔ−ブチル−４−ヒドロキシベンジル）
３，５−ジ−ｔｅｒｔ−ブチル−４−ヒドロキシベンジル−メルカプト−酢酸イソオクチルエステル
テレフタル酸ビス−（４−ｔｅｒｔ−ブチル−３−ヒドロキシ−２，６−ジメチルベンジル）ジチオール
イソシアヌル酸１，３，５−トリス−（３，５−ジ−ｔｅｒｔ−ブチル−４−ヒドロキシベンジル）
イソシアヌル酸１，３，５−トリス−（４−ｔｅｒｔ−ブチル−３−ヒドロキシ−２，６−ジメチルベンジル）
３，５−ジ−ｔｅｒｔ−ブチル−４−ヒドロキシベンジル−リン酸ジオクタデシルエステル
３，５−ジ−ｔｅｒｔ−ブチル−４−ヒドロキシベンジル−リン酸モノエチルエステル、カルシウム塩
【０１７４】
１．６．  アシルアミノフェノール、例えば、
４−ヒドロキシ−ラウリン酸アニリド
４−ヒドロキシ−ステアリン酸アニリド
２，４−ビス−オクチルメルカプト−６−（３，５−ジ−ｔｅｒｔ−ブチル−４−ヒドロキシアニリノ）−ｓ−トリアジン
Ｎ−（３，５−ジ−ｔｅｒｔ−ブチル−４−ヒドロキシフェニル）−カルバミン酸オクチル
【０１７５】
１．７．  β−（３，５−ジ−ｔｅｒｔ−ブチル−４−ヒドロキシフェニル）−プロピオン酸と一価又は多価アルコール、例えば、
メタノール                    ジエチレングリコール
オクタデカノール              トリエチレングリコール
１，６−ヘキサンジオール      ペンタエリトリトール
ネオペンチルグリコール        イソシアヌル酸トリス−ヒドロキシエチル
チオジエチレングリコール      ジ−ヒドロキシエチルシュウ酸ジアミド
トリエタノールアミン          トリスイソプロパノールアミン
とのエステル
【０１７６】
１．８．  β−（５−ｔｅｒｔ−ブチル−４−ヒドロキシ−３−メチルフェニル）−プロピオン酸と一価又は多価アルコール、例えば
メタノール                    ジエチレングリコール
オクタデカノール              トリエチレングリコール
１，６−ヘキサンジオール      ペンタエリトリトール
ネオペンチルグリコール        イソシアヌル酸トリス−ヒドロキシエチル
チオジエチレングリコール      ジ−ヒドロキシエチルシュウ酸ジアミド
トリエタノールアミン          トリスイソプロパノールアミン
とのエステル
【０１７７】
１．９．  β−（３，５−ジ−ｔｅｒｔ−ブチル−４−ヒドロキシフェニル）−プロピオン酸のアミド、例えば、
Ｎ，Ｎ′−ジ−（３，５−ジ−ｔｅｒｔ−ブチル−４−ヒドロキシフェニルプロピオニル）−ヘキサメチレンジアミン
Ｎ，Ｎ′−ジ−（３，５−ジ−ｔｅｒｔ−ブチル−４−ヒドロキシフェニルプロピオニル）−トリメチレンジアミン
Ｎ，Ｎ′−ジ−（３，５−ジ−ｔｅｒｔ−ブチル−４−ヒドロキシフェニルプロピオニル）−ヒドラジン
【０１７８】
１．１０．  ジアリールアミン、例えば、
ジフェニルアミン、Ｎ−フェニル−１−ナフチルアミン、Ｎ−（４−ｔｅｒｔ−オクチルフェニル）−１−ナフチルアミン、４，４′−ジ−ｔｅｒｔ−オクチル−ジフェニルアミン、Ｎ−フェニルベンジルアミンと２，４，４−トリメチルペンテンの反応生成物、ジフェニルアミンと２，４，４−トリメチルペンテンの反応生成物、Ｎ−フェニル−１−ナフチルアミンと２，４，４−トリメチルペンテンの反応生成物。
【０１７９】
２．  ＵＶ吸収剤及び光安定剤
２．１．  ２−（２′−ヒドロキシフェニル）−ベンゾトリアゾール、例えば、５′−メチル−、３′，５′−ジ−ｔｅｒｔ−ブチル−、５′−ｔｅｒｔ−ブチル−、５′−（１，１，３，３−テトラメチルブチル）−、５−クロロ−３′，５′−ジ−ｔｅｒｔ−ブチル−、５−クロロ−３′−ｔｅｒｔ−ブチル−５′−メチル−、３′−ｓｅｃ−ブチル−５′−ｔｅｒｔ−ブチル−、４′−オクトキシ、３′，５′−ジ−ｔｅｒｔ−アミル−、３′，５′−ビス−（α，α−ジメチルベンジル）、３′−ｔｅｒｔ−ブチル−５′−（２−（ω−ヒドロキシ−オクタ−（エチレンオキシ）カルボニル−エチル）−、３′−ドデシル−５′−メチル−、及び３′−ｔｅｒｔ−ブチル−５′−（２−オクチルオキシカルボニル）エチル−、及びドデシル化−５′−メチル誘導体。
【０１８０】
２．２．  ２−ヒドロキシ−ベンゾフェノン、例えば、４−ヒドロキシ−、４−メトキシ−、４−オクトキシ、４−デシルオキシ−、４−ドデシルオキシ−、４−ベンジルオキシ、４，２′，４′−トリヒドロキシ−及び２′−ヒドロキシ−４，４′−ジメトキシ誘導体。
【０１８１】
２．３．  場合により置換された安息香酸のエステル、例えば、サリチル酸フェニル、サリチル酸４−ｔｅｒｔ−ブチルフェニル、サリチル酸オクチルフェニル、ジベンゾイルレゾルシノール、ビス−（４−ｔｅｒｔ−ブチルベンゾイル）−レゾルシノール、ベンゾイルレゾルシノール、３，５−ジ−ｔｅｒｔ−ブチル−４−ヒドロキシ安息香酸２，４−ジ−ｔｅｒｔ−ブチルフェニルエステル及び３，５−ジ−ｔｅｒｔ−ブチル−４−ヒドロキシ安息香酸ヘキサデシルエステル。
【０１８２】
２．４．  アクリラート、例えば、α−シアノ−β，β−ジフェニルアクリル酸エチルエステル又はイソオクチルエステル、α−カルボメトキシ−ケイ皮酸メチルエステル、α−シアノ−β−メチル−ｐ−メトキシ−ケイ皮酸メチルエステル又はブチルエステル、α−カルボメトキシ−ｐ−メトキシ−ケイ皮酸メチルエステル、Ｎ−（β−カルボメトキシ−β−シアノビニル）−２−メチル−インドリン。
【０１８３】
２．５．  ニッケル化合物、例えば、２，２′−チオ−ビス−［４−（１，１，３，３−テトラメチルブチル）−フェノール］のニッケル錯体、１：１又は１：２錯体など（場合により、ｎ−ブチルアミン、トリエタノールアミン又はＮ−シクロヘキシル−ジエタノールアミンのような追加のリガンドを伴う）、ジブチルジチオカルバミン酸ニッケル、４−ヒドロキシ−３，５−ジ−ｔｅｒｔ−ブチルベンジルホスホン酸モノアルキルエステル（メチル、エチル又はブチルエステルなど）のニッケル塩、２−ヒドロキシ−４−メチル−フェニルウンデシルケトオキシムのようなケトオキシムのニッケル錯体、場合により追加のリガンドを伴う１−フェニル−４−ラウロイル−５−ヒドロキシ−ピラゾールのニッケル錯体。
【０１８４】
２．６．  立体障害アミン、例えば、セバシン酸ビス−（２，２，６，６−テトラメチルピペリジル）、セバシン酸ビス−（１，２，２，６，６−ペンタメチルピペリジル）、ｎ−ブチル−３，５−ジ−ｔｅｒｔ−ブチル−４−ヒドロキシベンジルマロン酸ビス−（１，２，２，６，６−ペンタメチルピペリジル）エステル、１−ヒドロキシエチル−２，２，６，６−テトラメチル−４−ヒドロキシピペリジンとコハク酸の縮合生成物、Ｎ，Ｎ′−（２，２，６，６−テトラメチルピペリジル）−ヘキサメチレンジアミンと４−ｔｅｒｔ−オクチルアミノ−２，６−ジクロロ−ｓ−トリアジンの縮合生成物、ニトリロ三酢酸トリス−（２，２，６，６−テトラメチルピペリジル）、１，２，３，４−ブタンテトラカルボン酸テトラキス−（２，２，６，６−テトラメチル−４−ピペリジル）、１，１′−（１，２−エタンジイル）−ビス−（３，３，５，５−テトラメチルピペラジノン）、セバシン酸ビス（１−オクチルオキシ−２，２，６，６−テトラメチルピペリジン−４−イル）。
【０１８５】
２．７．  シュウ酸ジアミド、例えば、４，４′−ジ−オクチルオキシ−オキサニリド、２，２′−ジ−オクチルオキシ−５，５′−ジ−ｔｅｒｔ−ブチル−オキサニリド、２，２′−ジ−ドデシルオキシ−５，５′−ジ−ｔｅｒｔ−ブチル−オキサニリド、２−エトキシ−２′−エチル−オキサニリド、Ｎ，Ｎ′−ビス（３−ジメチルアミノプロピル）−オキサルアミド、２−エトキシ−５−ｔｅｒｔ−ブチル−２′−エチルオキサニリド及びその２−エトキシ−２′−エチル−５，４′−ジ−ｔｅｒｔ−ブチルオキサニリドとの混合物、並びにオルト−及びパラ−メトキシ−ジ置換オキサニリドの混合物、更にはｏ−及びｐ−エトキシ−ジ置換オキサニリドの混合物。
【０１８６】
２．８．  ヒドロキシフェニル−ｓ−トリアジン、例えば、２，６−ビス−（２，４−ジメチルフェニル）−４−（２−ヒドロキシ−４−オクチルオキシフェニル）−ｓ−トリアジン；２，６−ビス−（２，４−ジメチルフェニル）−４−（２，４−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシエトキシ）フェニル］−６−（４−クロロフェニル）−ｓ−トリアジン；２，４−ビス［２−ヒドロキシ−４−（２−ヒドロキシ−４−（２−ヒドロキシエトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン。
【０１８７】
３．  金属不活性化剤、例えば、Ｎ，Ｎ′−ジフェニルシュウ酸ジアミド、Ｎ−サリチラール−Ｎ′−サリチロイル−ヒドラジン、Ｎ，Ｎ′−ビス−サリチロイルヒドラジン、Ｎ，Ｎ′−ビス−（３，５−ジ−ｔｅｒｔ−ブチル−４−ヒドロキシフェニルプロピオニル）−ヒドラジン、３−サリチロイルアミノ−１，２，４−トリアゾール、ビス−ベンジリデン−シュウ酸ジヒドラジド。
【０１８８】
４．  亜リン酸及び亜ホスホン酸エステル、例えば、亜リン酸トリフェニル、亜リン酸ジフェニルアルキル、亜リン酸フェニルジアルキル、亜リン酸トリ−（ノニルフェニル）、亜リン酸トリラウリル、亜リン酸トリオクタデシル、二亜リン酸ジ−ステアリル−ペンタエリトリトール、亜リン酸トリス−（２，４−ジ−ｔｅｒｔ−ブチルフェニル）、二亜リン酸ジ−イソデシル−ペンタエリトリトール、二亜リン酸ジ−（２，４，６−トリ−ｔｅｒｔ−ブチルフェニル）−ペンタエリトリトール、二亜リン酸ジ−（２，４−ジ−ｔｅｒｔ−ブチル−６−メチルフェニル）−ペンタエリトリトール、二亜リン酸ジ−（２，４−ジ−ｔｅｒｔ−ブチルフェニル）ペンタエリトリトール、三亜リン酸トリステアリル−ソルビトール、４，４′−ジフェニリレン二亜ホスホン酸テトラキス−（２，４−ジ−ｔｅｒｔ−ブチルフェニル）。
【０１８９】
５．  過酸化物を分解する化合物、例えば、β−チオジプロピオン酸のエステル、例えば、ラウリル、ステアリル、ミリスチル又はトリデシルエステル、メルカプト−ベンゾイミダゾール又は２−メルカプトベンゾイミダゾールの亜鉛塩、ジブチル−ジチオカルバミン酸亜鉛、二硫化ジオクタデシル、テトラキス−（β−ドデシルメルカプト）−プロピオン酸ペンタエリトリトール。
【０１９０】
６．  ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたＮ，Ｎ−ジアルキルヒドロキシルアミン。
【０１９１】
７．  ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミンから誘導されたＮ，Ｎ−ジアルキルヒドロキシルアミンから誘導されたニトロン。
【０１９２】
８．  ポリアミド安定剤、例えば、ヨウ化物及び／又はリン化合物と組合せた銅塩、並びに二価マンガンの塩。
【０１９３】
９．  塩基性補助安定剤、例えば、メラミン、ポリビニルピロリドン、ジシアンジアミド、シアヌル酸トリアリル、尿素誘導体、ヒドラジン誘導体、アミン、ポリアミド、ポリウレタン、高級脂肪酸のアルカリ金属塩及びアルカリ土類金属塩、例えば、ステアリン酸Ｃａ、ステアリン酸Ｚｎ、ステアリン酸Ｍｇ、リシノール酸Ｎａ及びパルミチン酸Ｋ、アンチモンピロカテコラート又は亜鉛ピロカテコラート。
【０１９４】
１０．  核剤、例えば、４−ｔｅｒｔ−ブチル−安息香酸、アジピン酸、ジフェニル酢酸。
【０１９５】
１１．  充填剤及び補強剤、例えば、炭酸カルシウム、ケイ酸塩、ガラス繊維、石綿、タルク、カオリン、雲母、硫酸バリウム、金属酸化物及び水酸化物、カーボンブラック、黒鉛。
【０１９６】
１２．  他の添加剤、例えば、可塑剤、滑沢剤、乳化剤、顔料、蛍光増白剤、防炎剤、静電防止剤、発泡剤及びチオ相乗剤（thiosynergists）（チオジプロピオン酸ジラウリル又はチオジプロピオン酸ジステアリルなど）。
【０１９７】
１３．  ベンゾフラノン及びインドリノン、例えば、US-A-4325863、US-A-4338244若しくはUS-A-5175312に開示されているもの、又は３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３′−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチル−ベンゾフラン−２−オン。
【０１９８】
１３の下に列挙されるベンゾフラノンを除いて、補助安定剤は、安定化すべき材料の総重量に対して、例えば、０．０１〜１０％の濃度で加えられる；好ましい用量は、安定化すべき材料の重量の約０．０１〜約５％、更に好ましくは約０．０２５〜約２％、そして特に約０．１〜約１％である。
【０１９９】
更に別の好ましい組成物は、成分（ａ）及び（ｂ）の他に、更に別の添加剤、特にフェノール性酸化防止剤、光安定剤又は加工安定剤を含むことを特徴とする。
【０２００】
特に好ましい添加剤は、フェノール性酸化防止剤（リストの項目１）、立体障害アミン（リストの項目２．６）、亜リン酸及び亜ホスホン酸エステル（リストの項目４）並びに過酸化物分解性化合物（リストの項目５）である。
【０２０１】
また特に好ましい追加の添加剤（安定剤）は、例えば、US-A-4,325,863、US-A-4,338,244又はUS-A-5,175,312に記載されているような、ベンゾフラン−２−オンである。
【０２０２】
特に重要なフェノール性酸化防止剤は、３，５−ジ−ｔｅｒｔ−ブチル−４−ヒドロキシヒドロケイ皮酸ｎ−オクタデシル、テトラキス（３，５−ジ−ｔｅｒｔ−ブチル−４−ヒドロキシヒドロケイ皮酸）ネオペンタンテトライル、３，５−ジ−ｔｅｒｔ−ブチル−４−ヒドロキシベンジルホスホン酸ジ−ｎ−オクタデシル、イソシアヌル酸１，３，５−トリス（３，５−ジ−ｔｅｒｔ−ブチル−４−ヒドロキシベンジル）、ビス（３，５−ジ−ｔｅｒｔ−ブチル−４−ヒドロキシヒドロケイ皮酸）チオジエチレン、１，３，５−トリメチル−２，４，６−トリス（３，５−ジ−ｔｅｒｔ−ブチル−４−ヒドロキシベンジル）ベンゼン、ビス（３−メチル−５−ｔｅｒｔ−ブチル−４−ヒドロキシヒドロケイ皮酸）３，６−ジオキサオクタメチレン、２，６−ジ−ｔｅｒｔ−ブチル−ｐ−クレゾール、２，２′−エチリデン−ビス（４，６−ジ−ｔｅｒｔ−ブチルフェノール）、イソシアヌル酸１，３，５−トリス（２，６−ジメチル−４−ｔｅｒｔ−ブチル−３−ヒドロキシベンジル）、１，１，３−トリス（２−メチル−４−ヒドロキシ−５−ｔｅｒｔ−ブチルフェニル）ブタン、イソシアヌル酸１，３，５−トリス［２−（３，５−ジ−ｔｅｒｔ−ブチル−４−ヒドロキシヒドロシンナモイルオキシ）エチル］、３，５−ジ−（３，５−ジ−ｔｅｒｔ−ブチル−４−ヒドロキシベンジル）メシトール、ビス（３，５−ジ−ｔｅｒｔ−ブチル−４−ヒドロキシヒドロケイ皮酸）ヘキサメチレン、１−（３，５−ジ−ｔｅｒｔ−ブチル−４−ヒドロキシアニリノ）−３，５−ジ（オクチルチオ）−ｓ−トリアジン、Ｎ，Ｎ′−ヘキサメチレン−ビス（３，５−ジ−ｔｅｒｔ−ブチル−４−ヒドロキシヒドロシンナムアミド）、ビス（３，５−ジ−ｔｅｒｔ−ブチル−４−ヒドロキシベンジルホスホン酸エチル）カルシウム、ビス［３，３−ジ（３−ｔｅｒｔ−ブチル−４−ヒドロキシフェニル）酪酸］エチレン、３，５−ジ−ｔｅｒｔ−ブチル−４−ヒドロキシベンジルメルカプト酢酸オクチル、ビス（３，５−ジ−ｔｅｒｔ−ブチル−４−ヒドロキシヒドロシンナモイル）ヒドラジド、及びＮ，Ｎ′−ビス［２−（３，５−ジ−ｔｅｒｔ−ブチル−４−ヒドロキシヒドロシンナモイルオキシ）−エチル］−オキサミドよりなる群から選択される。
【０２０３】
最も好ましいフェノール性酸化防止剤は、テトラキス（３，５−ジ−ｔｅｒｔ−ブチル−４−ヒドロキシヒドロケイ皮酸）ネオペンタンテトライル、３，５−ジ−ｔｅｒｔ−ブチル−４−ヒドロキシヒドロケイ皮酸ｎ−オクタデシル、１，３，５−トリメチル−２，４，６−トリス（３，５−ジ−ｔｅｒｔ−ブチル−４−ヒドロキシベンジル）ベンゼン、イソシアヌル酸１，３，５−トリス（３，５−ジ−ｔｅｒｔ−ブチル−４−ヒドロキシベンジル）、２，６−ジ−ｔｅｒｔ−ブチル−ｐ−クレゾール又は２，２′−エチリデン−ビス（４，６−ジ−ｔｅｒｔ−ブチルフェノール）である。
【０２０４】
特に重要な立体障害アミンは、セバシン酸ビス（２，２，６，６−テトラメチルピペリジン−４−イル）、セバシン酸ビス（１，２，２，６，６−ペンタメチルピペリジン−４−イル）、（３，５−ジ−ｔｅｒｔ−ブチル−４−ヒドロキシベンジル）ブチルマロン酸ジ（１，２，２，６，６−ペンタメチルピペリジン−４−イル）、４−ベンゾイル−２，２，６，６−テトラメチルピペリジン、４−ステアリルオキシ−２，２，６，６−テトラメチルピペリジン、３−ｎ−オクチル−７，７，９，９−テトラメチル−１，３，８−トリアザ−スピロ［４．５］デカン−２，４−ジオン、ニトリロ三酢酸トリス（２，２，６，６−テトラメチルピペリジン−４−イル）、１，２−ビス（２，２，６，６−テトラメチル−３−オキソピペラジン−４−イル）エタン、２，２，４，４−テトラメチル−７−オキサ−３，２０−ジアザ−２１−オキソジスピロ［５．１．１１．２］ヘンエイコサン、２，４−ジクロロ−６−ｔｅｒｔ−オクチルアミノ−ｓ−トリアジンと４，４′−ヘキサメチレンビス（アミノ−２，２，６，６−テトラメチルピペリジン）の重縮合生成物、１−（２−ヒドロキシエチル）−２，２，６，６−テトラメチル−４−ヒドロキシピペリジンとコハク酸の重縮合生成物、４，４′−ヘキサメチレンビス−（アミノ−２，２，６，６−テトラメチルピペリジン）と１，２−ジブロモエタンの重縮合生成物、１，２，３，４−ブタンテトラカルボン酸テトラキス（２，２，６，６−テトラメチルピペリジン−４−イル）、１，２，３，４−ブタンテトラカルボン酸テトラキス（１，２，２，６，６−ペンタメチルピペリジン−４−イル）、２，４−ジクロロ−６−モルホリノ−ｓ−トリアジンと４，４′−ヘキサメチレンビス（アミノ−２，２，６，６−テトラメチルピペリジン）の重縮合生成物、Ｎ，Ｎ′，Ｎ″，Ｎ″′−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、混合１，２，３，４−ブタンテトラカルボン酸［２，２，６，６−テトラメチルピペリジン−４−イル／β，β，β′，β′−テトラメチル−３，９−（２，４，８，１０−テトラオキサスピロ［５．５］ウンデカン）ジエチル］、混合１，２，３，４−ブタンテトラカルボン酸［１，２，２，６，６−ペンタメチルピペリジン−４−イル／β，β，β′，β′−テトラメチル−３，９−（２，４，８，１０−テトラオキサスピロ［５．５］ウンデカン）ジエチル］、ビス（２，２，６，６−テトラメチルピペリジン−４−カルボン酸）オクタメチレン、４，４′−エチレンビス（２，２，６，６−テトラメチルピペラジン−３−オン）、Ｎ−２，２，６，６−テトラメチルピペリジン−４−イル−ｎ−ドデシルスクシンイミド、Ｎ−１，２，２，６，６−ペンタメチルピペリジン−４−イル−ｎ−ドデシルスクシンイミド、Ｎ−１−アセチル−２，２，６，６−テトラメチルピペリジン−４−イル−ｎ−ドデシルスクシンイミド、１−アセチル−３−ドデシル−７，７，９，９−テトラメチル−１，３，８−トリアザスピロ［４．５］デカン−２，４−ジオン、セバシン酸ジ−（１−オクチルオキシ−２，２，��，６−テトラメチルピペリジン−４−イル）、コハク酸ジ−（１−シクロヘキシルオキシ−２，２，６，６−テトラメチルピペリジン−４−イル）、１−オクチルオキシ−２，２，６，６−テトラメチル−４−ヒドロキシ−ピペリジン、ポリ−｛［６−ｔｅｒｔ−オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］、及び２，４，６−トリス［Ｎ−（１−シクロヘキシルオキシ−２，２，６，６−テトラメチルピペリジン−４−イル）−ｎ−ブチルアミノ］−ｓ−トリアジン、セバシン酸ビス［１−（２−ヒドロキシ−２−メチルプロポキシ）−２，２，６，６−テトラメチルピペリジン−４−イル）］；グルタル酸ビス［１−（２−ヒドロキシ−２−メチルプロポキシ）−２，２，６，６−テトラメチルピペリジン−４−イル］とアジピン酸ビス［１−（２−ヒドロキシ−２−メチルプロポキシ）−２，２，６，６−テトラメチルピペリジン−４−イル］の混合物；１−（２−ヒドロキシ−２−メチルプロポキシ）−４−オクタデカノイルオキシ−２，２，６，６−テトラメチルピペリジン；アジピン酸ビス［１−（２−ヒドロキシ−２−メチルプロポキシ）−２，２，６，６−テトラメチルピペリジン−４−イル］；グルタル酸ビス［１−（２−ヒドロキシ−２−メチルプロポキシ）−２，２，６，６−テトラメチルピペリジン−４−イル］；コハク酸ビス［１−（２−ヒドロキシ−２−メチルプロポキシ）−２，２，６，６−テトラメチルピペリジン−４−イル］；グルタル酸ビス［１−（２−ヒドロキシ−２−メチルプロポキシ）−２，２，６，６−テトラメチルピペリジン−４−イル］とコハク酸ビス［１−（２−ヒドロキシ−２−メチルプロポキシ）−２，２，６，６−テトラメチルピペリジン−４−イル］の混合物；１−（４−オクタデカノイルオキシ−２，２，６，６−テトラメチルピペリジン−１−イルオキシ）−２−オクタデカノイルオキシ−２−メチルプロパン；１−（２−ヒドロキシ−２−メチルプロポキシ）−４−［９−（メトキシ−カルボニル）−ノナノイルオキシ］−２，２，６，６−テトラメチルピペリジン；１−（２−ヒドロキシ−２−メチルプロポキシ）−４−［５−（メトキシ−カルボニル）ペンタノイルオキシ］−２，２，６，６−テトラメチルピペリジン；１−（２−ヒドロキシ−２−メチルプロポキシ）−４−［３−（メトキシ−カルボニル）プロピオニルオキシ］−２，２，６，６−テトラメチルピペリジン；１−（２−ヒドロキシ−２−メチルプロポキシ）−４−［４−（メトキシ−カルボニル）ブチリルオキシ］−２，２，６，６−テトラメチルピペリジン；４−ヒドロキシ−１−（２−ヒドロキシ−２−メチルプロポキシ）−２，２，６，６−テトラメチルピペリジンとジイソシアン酸ヘキサメチレンとのメトキシを末端にした縮合生成物；４−ヒドロキシ−１−（２−ヒドロキシ−エトキシ）−２，２，６，６−テトラメチルピペリジンとジイソシアン酸ヘキサメチレンとのメトキシを末端にした縮合生成物；４−ヒドロキシ−１−（２−ヒドロキ��−１−フェネトキシ）−２，２，６，６−テトラメチル−ピペリジンとジイソシアン酸ヘキサメチレンとのメトキシを末端にした縮合生成物；１−（２−ヒドロキシ−２−メチルプロポキシ）−４−ヘキサデカノイルオキシ−２，２，６，６−テトラメチルピペリジン；又は１−（２−ヒドロキシ−２−メチルプロポキシ）−４−ヒドロキシ−２，２，６，６−テトラメチルピペリジンよりなる群から選択される。
【０２０５】
最も好ましい立体障害アミン化合物は、セバシン酸ビス（２，２，６，６−テトラメチルピペリジン−４−イル）、セバシン酸ビス（１，２，２，６，６−ペンタメチルピペリジン−４−イル）、（３，５−ジ−ｔｅｒｔ−ブチル−４−ヒドロキシベンジル）ブチルマロン酸ジ（１，２，２，６，６−ペンタメチルピペリジン−４−イル）、１−（２−ヒドロキシエチル）−２，２，６，６−テトラメチル−４−ヒドロキシピペリジンとコハク酸の重縮合生成物、２，４−ジクロロ−６−ｔｅｒｔ−オクチルアミノ−ｓ−トリアジンと４，４′−ヘキサメチレンビス（アミノ−２，２，６，６−テトラメチルピペリジン）の重縮合生成物、Ｎ，Ｎ′，Ｎ″，Ｎ″′−テトラキス［（４，６−ビス（ブチル−（１，２，２，６，６−ペンタメチルピペリジン−４−イル）−アミノ）−ｓ−トリアジン−２−イル］−１，１０−ジアミノ−４，７−ジアザデカン、セバシン酸ジ−（１−オクチルオキシ−２，２，６，６−テトラメチルピペリジン−４−イル）、コハク酸ジ−（１−シクロヘキシルオキシ−２，２，６，６−テトラメチルピペリジン−４−イル）、１−オクチルオキシ−２，２，６，６−テトラメチル−４−ヒドロキシ−ピペリジン、ポリ−｛［６−ｔｅｒｔ−オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］、又は２，４，６−トリス［Ｎ−（１−シクロヘキシルオキシ−２，２，６，６−テトラメチルピペリジン−４−イル）−ｎ−ブチルアミノ］−ｓ−トリアジン、セバシン酸ビス［１−（２−ヒドロキシ−２−メチルプロポキシ）−２，２，６，６−テトラメチルピペリジン−４−イル）］；グルタル酸ビス［１−（２−ヒドロキシ−２−メチルプロポキシ）−２，２，６，６−テトラメチルピペリジン−４−イル］とアジピン酸ビス［１−（２−ヒドロキシ−２−メチルプロポキシ）−２，２，６，６−テトラメチルピペリジン−４−イル］の混合物；１−（２−ヒドロキシ−２−メチルプロポキシ）−４−オクタデカノイルオキシ−２，２，６，６−テトラメチルピペリジン；アジピン酸ビス［１−（２−ヒドロキシ−２−メチルプロポキシ）−２，２，６，６−テトラメチルピペリジン−４−イル］；グルタル酸ビス［１−（２−ヒドロキシ−２−メチルプロポキシ）−２，２，６，６−テトラメチルピペリジン−４−イル］；コハク酸ビス［１−（２−ヒドロキシ−２−メチルプロポキシ）−２，２，６，６−テトラメチルピペリジン−４−イル］；グルタル酸ビス［１−（２−ヒドロキシ−２−メチルプロポキシ）−２，２，６，６−テトラメチルピペリジン−４−イル］とコハク酸ビス［１−（２−ヒドロキシ−２−メチルプロポキシ）−２，２，６，６−テトラメチルピペリジン−４−イル］の混合物；１−（４−オクタデカノイルオキシ−２，２，６，６−テトラメチルピペリジン−１−イルオキシ）−２−オクタデカノイルオキシ−２−メチルプロパン；１−（２−ヒドロキシ−２−メチルプロポキシ）−４−［９−（メトキシ−カルボニル）−ノナノイルオキシ］−２，２，６，６−テトラメチルピペリジン；１−（２−ヒドロキシ−２−メチルプロポキシ）−４−［５−（メトキシ−カルボニル）ペンタノイルオキシ］−２，２，６，６−テトラメチルピペリジン；１−（２−ヒドロキシ−２−メチルプロポキシ）−４−［３−（メトキシ−カルボニル）プロピオニルオキシ］−２，２，６，６−テトラメチルピペリジン；１−（２−ヒドロキシ−２−メチルプロポキシ）−４−［４−（メトキシ−カルボニル）ブチリルオキシ］−２，２，６，６−テトラメチルピペリジン；４−ヒドロキシ−１−（２−ヒドロキシ−２−メチルプロポキシ）−２，２，６，６−テトラメチルピペリジンとジイソシアン酸ヘキサメチレンとのメトキシを末端にした縮合生成物；４−ヒドロキシ−１−（２−ヒドロキシ−エトキシ）−２，２，６，６−テトラメチルピペリジンとジイソシアン酸ヘキサメチレンとのメトキシを末端にした縮合生成物；４−ヒドロキシ−１−（２−ヒドロキシ−１−フェネトキシ）−２，２，６，６−テトラメチル−ピペリジンとジイソシアン酸ヘキサメチレンとのメトキシを末端にした縮合生成物；１−（２−ヒドロキシ−２−メチルプロポキシ）−４−ヘキサデカノイルオキシ−２，２，６，６−テトラメチルピペリジン；又は１−（２−ヒドロキシ−２−メチルプロポキシ）−４−ヒドロキシ−２，２，６，６−テトラメチルピペリジンである。
【０２０６】
本組成物は、ｓ−トリアジン、オキサニリド、ヒドロキシベンゾフェノン、ベンゾアート及びα−シアノアクリラートよりなる群から選択されるＵＶ吸収剤を追加的に含んでもよい。
【０２０７】
特に、本組成物は、有効安定化量の少なくとも１つの他の２−ヒドロキシフェニル−２Ｈ−ベンゾトリアゾール；別のトリス−アリール−ｓ−トリアジン；又は立体障害アミンあるいはこれらの混合物を追加的に含んでもよい。
【０２０８】
好ましくは、２−ヒドロキシフェニル−２Ｈ−ベンゾトリアゾールは、
２−（２−ヒドロキシ−３，５−ジ−ｔｅｒｔ−アミルフェニル）−２Ｈ−ベンゾトリアゾール；
２−［２−ヒドロキシ−３，５−ジ（α，α−ジメチルベンジル）フェニル］−２Ｈ−ベンゾトリアゾール；
２−［２−ヒドロキシ−３−（α，α−ジメチルベンジル）−５−オクチルフェニル］−２Ｈ−ベンゾトリアゾール；
２−｛２−ヒドロキシ−３−ｔｅｒｔ−ブチル−５−［２−（ω−ヒドロキシ−オクタ（エチレンオキシ）カルボニル）エチル］フェニル｝−２Ｈ−ベンゾトリアゾール；及び
２−｛２−ヒドロキシ−３−ｔｅｒｔ−ブチル−５−［２−（オクチルオキシ）カルボニル）エチル］フェニル｝−２Ｈ−ベンゾトリアゾールよりなる群から選択される。
【０２０９】
好ましくは、他のトリス−アリール−ｓ−トリアジンは、
２，４−ビス（２，４−ジメチルフェニル）−６−（２−ヒドロキシ−４−オクチルオキシフェニル）−ｓ−トリアジン；
２，４−ジフェニル−６−（２−ヒドロキシ−４−ヘキシルオキシフェニル）−ｓ−トリアジン；
２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン；及び
２−（２−ヒドロキシエチルアミノ）−４，６−ビス［Ｎ−ブチル−Ｎ−（１−シクロヘキシルオキシ−２，２，６，６−テトラメチルピペリジン−４−イル）アミノ］−ｓ−トリアジンよりなる群から選択される。
【０２１０】
本発明により光及び水分の作用に対して安定化することができるアルキド樹脂ラッカーは、特に自動車を塗装するのに使用される従来の焼付ラッカー（自動車仕上塗ラッカー）、例えば、アルキド／メラミン樹脂及びアルキド／アクリル／メラミン樹脂に基づくラッカーである（H. WagnerとH.F. Sarx, “Lackkunstharze” (1977), pages 99-123を参照のこと）。他の架橋剤は、グリコールウリル樹脂、ブロック化イソシアネート又はエポキシ樹脂を含む。
【０２１１】
本発明により安定化されるラッカーは、金属仕上塗装及び単一色仕上げの両方に、特に修正仕上の場合に、更には種々のコイルコーティング応用に適している。本発明により安定化されるラッカーは、好ましくは２つの方法、単層法又は二層法のいずれかにより従来法で適用される。後者の方法では、顔料含有ベースコートが最初に適用され、次いで透明ラッカーの被覆がその上に適用される。
【０２１２】
また、本発明の化合物は、エポキシ、エポキシ−ポリエステル、ビニル、アルキド、アクリル及びポリエステル樹脂（場合により、ケイ素、イソシアナート又はイソシアヌラートで改質されている）のような、非酸触媒熱硬化性樹脂での使用にも適用可能であることに注意すべきである。エポキシ及びエポキシ−ポリエステル樹脂は、酸、酸無水物、アミドなどのような従来の架橋剤で架橋される。同様に、エポキシドは、基本骨格構造上の反応性基の存在により修飾されている、種々のアクリル又はポリエステル樹脂系の架橋剤として利用することができる。
【０２１３】
二層仕上において使用するとき、本発明の化合物は、透明コート又は透明コートと顔料入りベースコートの両方に組み込むことができる。
【０２１４】
水溶性、水混和性又は水分散性コーティングが望まれるとき、樹脂中に存在する酸基のアンモニウム塩が形成される。粉末コーティング組成物は、メタクリル酸グリシジルを選択したアルコール成分と反応させることにより調製することができる。
【０２１５】
本発明はまた、
（ａ）写真材料、及び
（ｂ）有効安定化量の上記と同義の式（１）、（２）、（３）、（４）、（５）又は（６）の化合物
を含むことを特徴とする、光により誘導される分解に対して安定化された写真材料に関する。
【０２１６】
本発明は更に、
（ａ）熱硬化性組成物、及び
（ｂ）有効安定化量の上記と同義の式（１）、（２）、（３）、（４）、（５）又は（６）の化合物
を含むことを特徴とする、熱、酸素又は光により誘導される分解に対して安定化された組成物に関する。
【０２１７】
成分（ａ）の熱硬化性樹脂は、熱硬化性アクリルメラミン樹脂、アクリルウレタン樹脂、エポキシカルボキシ樹脂、シラン改質アクリルメラミン、メラミンと架橋したカルバマートペンダント基を持つアクリル樹脂又はカルバマート基を含むメラミンと架橋したアクリルポリオールよりなる群から選択される。
【０２１８】
本発明は更に、
（ａ）熱可塑性組成物、及び
（ｂ）有効安定化量の上記と同義の式（１）、（２）、（３）、（４）、（５）又は（６）の化合物
を含むことを特徴とする、熱、酸素又は光により誘導される分解に対して安定化された組成物に関する。
【０２１９】
成分（ａ）の熱可塑性樹脂は、ポリオレフィン、ポリカーボネート、スチレン系ＡＢＳ、ポリアミド（ナイロン）、ポリエステル、ポリウレタン、ポリアクリレート、ポリイミド、ゴム改質スチレン樹脂、ポリ（塩化ビニル）、ポリ（ビニルブチラール）、ポリアセタール（ポリオキシメチレン）、又はポリ（エチレン／１，４−シクロヘキシレンジメチレンテレフタレート）ＰＥＴＧのようなブレンド若しくはコポリマー、又はエチレン／アクリル酸コポリマー若しくはその塩（イオノマー）を含む。
【０２２０】
熱可塑性樹脂の更に別の実施態様は、ポリ（エチレンテレフタレート）、ポリ（ブチレンテレフタレート）若しくはポリ（２，５−ナフタレンジカルボン酸エチレン）ＰＥＮである、ポリエステル、又はコポリマーのポリ（エチレン／１，４−シクロヘキシレンジメチレンテレフタレート）ＰＥＴＧである。
【０２２１】
熱可塑性樹脂の更に別の実施態様は、ポリエチレン若しくはポリプロピレンであるポリオレフィン；又はポリプロピレンである。
【０２２２】
成分（ａ）の熱可塑性樹脂は、ポリ（ｍ−フェニレンイソフタルアミド）、ナイロン６又はナイロン６６である、ポリアミドである。
【０２２３】
成分（ａ）の熱可塑性樹脂は、ポリ（ｐ−フェニレンピロメリトイミド）である、ポリイミドである。
【０２２４】
本発明は更に、
（ａ）染色又は着色されたポリプロピレン、ポリアミド又はポリエステル繊維、及び
（ｂ）有効安定化量の上記と同義の式（１）、（２）、（３）、（４）、（５）又は（６）の化合物
を含むことを特徴とする、熱、酸素又は光により誘導される分解に対して安定化された組成物に関する。
【０２２５】
本発明の１つの実施態様は、成分（ａ）の繊維が、着色されたポリプロピレン繊維である場合である。
【０２２６】
ロウソクは、多数の種々の成分を含むことに注意すべきである。基礎材料は、以下のものから構成される：
パラフィンロウ、
天然油、
ポリアミド＋脂肪酸／エステル、
ステアリンのような脂肪酸、
乳白剤、
ミツロウ、
グリセリド＋酸化ロウ、
アルコール、及び
エチレンオリゴマー。
【０２２７】
ロウソクはまた、幾つかの以下のような添加剤を含む：
離型剤、
芳香剤、
昆虫忌避剤又は殺虫剤、
硬化剤、
結晶改質剤、
清澄剤、
たれ溝抑制剤（guttering reducers）、
着色料、
凝固点制御剤、
延伸適性改善剤、
ゲル化剤、
押出補助剤、及び
渦抑制剤。
【０２２８】
種々の成分のそれぞれは、適切な燃焼を保証し、溝切りを抑制し、均質な溶融を助けるなどのため、ロウソクの性質を制御又は改質することを意図する。着色料及び芳香剤は明らかに、適切な色、香り又は他の美的訴求力を提供するために存在する。
【０２２９】
重要性が高まっているのは、透明なガラスのように見えるが、古典的なロウソクのように燃焼する透明ゲルロウソクである。詳細には米国特許第5,879,694号（この該当する部分は、参照することにより本明細書に組み込まれる）に考察されているように、これらのゲルロウソクは通常、硬質及び軟質セグメントの両方を含む、少なくとも２つの熱力学的に不適合のセグメントから古典的には構成される、トリブロック、放射ブロック、ジブロック又はマルチブロックコポリマーよりなる群から選択されるコポリマーを含む。このようなブロックコポリマーの典型は、スチレンモノマー単位とゴムモノマー又はコモノマー単位のブロックセグメントよりなる、クラトン（KRATON）（登録商標）（シェル化学（Shell Chemical Co.））である。クラトン（登録商標）Ｄシリーズに見い出される最も普通の構造は、スチレン−ブタジエン−スチレン（ＳＢＳ）又はスチレン−イソプレン−スチレン（ＳＩＳ）を持つ直鎖状ＡＢＡブロックである。
【０２３０】
以下の実施例は、説明目的のみ予定されているのであって、本発明を少しでも限定すると解釈してはならない。
【０２３１】
原料
ロウの試料は、キャンドルライト社（Candle-Lite Corporation）により供給される。これらの試料は、染料及び芳香剤を含む。ＵＶ吸収剤及び立体障害アミン安定剤は、チバスペシャルティ ケミカルズ社（Ciba Speciality Chemicals Corporation）から得られる。
【０２３２】
試料調製
キャンドルライト社から得られたロウの試料は、既に染料及び芳香剤（香料）を含む。これらの場合に、ロウは、溶融して、適切な安定剤を加え、溶融したロウに溶解する。次いでこの安定化ロウを、５個のロウ円盤が得られる５個の直径４４mmのアルミニウムパンに注ぎ入れる。
【０２３３】
試料曝露
各円盤の三重測定用試料は、並置された６個の白色蛍光灯（４０ワット）の下で、又は３６８nmの波長を有する並置された６個のＵＶランプの下で、試料をランプの下方１２インチ（３０．４８cm）に置いて曝露する。
【０２３４】
染料の退色（又は変色）は、６インチ積分球を持つマクベス・カラーアイ分光光度計（Macbeth ColorEye Spectrophotometer）により測定する。条件は、観測器１０度；Ｄ６５光源及び視角８度である。
【０２３５】
最初の色測定は、上記パラメーターを用いて行われる。Ｌ、ａ及びｂ値は、反射率値からＣＩＥシステムを用いて算出される。Ｙｌは、Ｌ、ａ及びｂ値から算出する。続いての測定は、規定間隔で行われる。デルタ、Ｌ、ａ、ｂ及びＹｌ値は、単に初期値と各間隔での値との間の差である。デルタ（Δ）Ｅは、以下のとおり算出される：
［（デルタＬ）2＋（デルタａ）2＋（デルタｂ）2］1/2＝デルタＥ
【０２３６】
実施例１
２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン
２，４−ビス［Ｎ−ｎ−ブチル−Ｎ−（１−シクロヘキシルオキシ−２，２，６，６−テトラメチルピペリジン−４−イル）アミノ］−６−（２−ヒドロキシエチル）アミノ−ｓ−トリアジン（１９．０ｇ、０．０２５mol）、パーフォマシッド（performacid）３５０（１２．０ｇ、０．０２５mol、ベーカー・ペトロライト（Baker-Petrolite）、Ｃ20−Ｃ40アルカン酸）、トルエン（４３０ｇ、４．６７mol）、ジシクロヘキシルカルボジイミド（５．５ｇ、０．０２７mol）及びジメチルアミノピリジン（０．４ｇ、０．００３mol）を実験室の反応器に充填した。反応器内容物を９５〜１００℃に加熱して、そのまま６時間保持した。反応塊は、シリカゲルの小パッドにより熱濾過した。蒸留により溶媒を除去して、アセトン３００mLで置換した。得られた溶液を熱濾過して、アセトンを減圧下で留去した。標題化合物を、３つの融点範囲３２〜３８℃；４７℃及び５６℃を持つ白色の固形溶融物として１７．５ｇ（５８％）の収量で得た。構造は、種々の鎖長のエステルの混合物に一致し、そして1Ｈ  ＮＭＲ及び質量分析により確認した。
【０２３７】
実施例２
１−シクロヘキシルオキシ−２，２，６，６−テトラメチル−４−Ｃ20−Ｃ40アルカノイルオキシピペリジン
１−シクロヘキシルオキシ−２，２，６，６−テトラメチル−４−ヒドロキシピペリジン（１２．８ｇ、０．０５mol）及びパーフォマシッド（performacid）３５０（２４ｇ、０．０５mol、Ｃ20−Ｃ40アルカン酸、ベーカー・ペトロライト（Baker-Petrolite））を、実施例１の手順により一緒にして反応させた。標題化合物を、３５〜４１℃の融点範囲を持つ白色の固体として９ｇ（２５％）の収量で得た。構造は、種々の鎖長のエステルの混合物に一致し、そして1Ｈ  ＮＭＲ及び質量分析により検証した。
【０２３８】
実施例３
ＵＶランプ曝露下のピンク色の芳香ロウソク用ロウの退色
ＵＶランプ曝露下の、キャンドルライト社（Candle-Lite Corporation）から入手したピンク色の芳香ロウソク用ロウにおいて種々の異なる安定剤を評価した。ΔＥ値は、所定日数の曝露後の色の変化を表す。ΔＥ値が低いほど色の変化が少なく、そして大いに望ましい。
【０２３９】
2004525185.tif 000028
【０２４０】
*Ａは、３−（ベンゾトリアゾール−２−イル）−５−ｔｅｒｔ−ブチル−４−ヒドロキシヒドロケイ皮酸オクチル、チヌビン（TINUVIN）（登録商標）３８４、チバ（CIBA）である。
Ｂは、２−（２−ヒドロキシ−５−ｔｅｒｔ−オクチルフェニル）−２Ｈ−ベンゾトリアゾール、チヌビン（TINUVIN）（登録商標）３２９、チバ（CIBA）である。
Ｃは、４−オクチルオキシ−２−ヒドロキシベンゾフェノン、キマソーブ（CHIMMASORB）（登録商標）８１、チバ（CIBA）である。
Ｄは、セバシン酸ビス（１，２，２，６，６−ペンタメチルピペリジン−４−イル）、チヌビン（TINUVIN）（登録商標）２９２、チバ（CIBA）である。
Ｅは、２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン、本実施例１の化合物である。
【０２４１】
これらのデータは、ＵＶ吸収剤と組合せた本化合物（化合物Ｅ）が、ピンク色の芳香ロウソク用ロウを有害な変色から、従来の安定剤システムよりもはるかによく保護することを示した。
【０２４２】
実施例４
蛍光灯曝露下の灰色の芳香ロウソク用ロウの退色
蛍光灯曝露下の、キャンドルライト社（Candle-Lite Corporation）から入手した灰色の芳香ロウソク用ロウにおいて種々の異なる安定剤を評価した。ΔＥ値は、所定日数の曝露後の色の変化を表す。ΔＥ値が低いほど色の変化が少なく、そして大いに望ましい。
【０２４３】
2004525185.tif 000029
【０２４４】
*Ａは、３−（ベンゾトリアゾール−２−イル）−５−ｔｅｒｔ−ブチル−４−ヒドロキシヒドロケイ皮酸オクチル、チヌビン（TINUVIN）（登録商標）３８４、チバ（CIBA）である。
Ｂは、２−（２−ヒドロキシ−５−ｔｅｒｔ−オクチルフェニル）−２Ｈ−ベンゾトリアゾール、チヌビン（TINUVIN）（登録商標）３２９、チバ（CIBA）である。
Ｃは、４−オクチルオキシ−２−ヒドロキシベンゾフェノン、キマソーブ（CHIMMASORB）（登録商標）８１、チバ（CIBA）である。
Ｅは、２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン、本実施例１の化合物である。
Ｆは、１−シクロヘキシルオキシ−２，２，６，６−テトラメチル−４−Ｃ20−Ｃ40アルカノイルオキシピペリジン、本実施例２の化合物である。
Ｇは、２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン、チヌビン（TINUVIN）（登録商標）４００、チバ（CIBA）である。
【０２４５】
これらのデータは、ＵＶ吸収剤（特にベンゾトリアゾールＵＶ吸収剤）と組合せた本化合物（化合物Ｅ又はＦ）が、灰色の芳香ロウソク用ロウを有害な変色から、従来の安定剤システムよりもはるかによく保護することを示した。
【０２４６】
実施例５
ＵＶランプ曝露下の灰色の芳香ロウソク用ロウの退色
蛍光灯曝露下の、キャンドルライト社（Candle-Lite Corporation）から入手した灰色の芳香ロウソク用ロウにおいて種々の異なる安定剤を評価した。ΔＥ値は、所定日数の曝露後の色の変化を表す。ΔＥ値が低いほど色の変化が少なく、そして大いに望ましい。
【０２４７】
2004525185.tif 000030
【０２４８】
*Ａは、３−（ベンゾトリアゾール−２−イル）−５−ｔｅｒｔ−ブチル−４−ヒドロキシヒドロケイ皮酸オクチル、チヌビン（TINUVIN）（登録商標）３８４、チバ（CIBA）である。
Ｂは、２−（２−ヒドロキシ−５−ｔｅｒｔ−オクチルフェニル）−２Ｈ−ベンゾトリアゾール、チヌビン（TINUVIN）（登録商標）３２９、チバ（CIBA）である。
Ｃは、４−オクチルオキシ−２−ヒドロキシベンゾフェノン、キマソーブ（CHIMMASORB）（登録商標）８１、チバ（CIBA）である。
Ｅは、２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン、本実施例１の化合物である。
Ｆは、１−シクロヘキシルオキシ−２，２，６，６−テトラメチル−４−Ｃ20−Ｃ40アルカノイルオキシピペリジン、本実施例２の化合物である。
Ｈは、セバシン酸ビス（１−オクチルオキシ−２，２，６，６−テトラメチルピペリジン−４−イル）、チヌビン（TINUVIN）（登録商標）１２３、チバ（CIBA）である。
【０２４９】
これらのデータは、ベンゾトリアゾールＵＶ吸収剤と組合せた本化合物（化合物Ｅ又はＦ）が、灰色の芳香ロウソク用ロウを有害な変色から、従来の安定剤システムよりもはるかによく保護することを示した。
【０２５０】
実施例６
蛍光灯曝露下の白色の芳香ロウソク用ロウの退色
蛍光灯曝露下の、キャンドルライト社（Candle-Lite Corporation）から入手した白色の芳香ロウソク用ロウにおいて種々の異なる安定剤を評価した。ΔＥ値は、所定日数の曝露後の色の変化を表す。ΔＥ値が低いほど色の変化が少なく、そして大いに望ましい。
【０２５１】
2004525185.tif 000031
【０２５２】
*Ａは、３−（ベンゾトリアゾール−２−イル）−５−ｔｅｒｔ−ブチル−４−ヒドロキシヒドロケイ皮酸オクチル、チヌビン（TINUVIN）（登録商標）３８４、チバ（CIBA）である。
Ｂは、２−（２−ヒドロキシ−５−ｔｅｒｔ−オクチルフェニル）−２Ｈ−ベンゾトリアゾール、チヌビン（TINUVIN）（登録商標）３２９、チバ（CIBA）である。
Ｃは、４−オクチルオキシ−２−ヒドロキシベンゾフェノン、キマソーブ（CHIMMASORB）（登録商標）８１、チバ（CIBA）である。
Ｄは、セバシン酸ビス（１，２，２，６，６−ペンタメチルピペリジン−４−イル）、チヌビン（TINUVIN）（登録商標）２９２、チバ（CIBA）である。
Ｅは、２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン、本実施例１の化合物である。
Ｆは、１−シクロヘキシルオキシ−２，２，６，６−テトラメチル−４−Ｃ20−Ｃ40アルカノイルオキシピペリジン、本実施例２の化合物である。
Ｇは、２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン、チヌビン（TINUVIN）（登録商標）４００、チバ（CIBA）である。
【０２５３】
これらのデータは、ＵＶ吸収剤（特にベンゾトリアゾールＵＶ吸収剤）と組合せた本化合物（化合物Ｅ又はＦ）が、白色の芳香ロウソク用ロウを有害な変色から、従来の安定剤システムよりもはるかによく保護することを示した。
【０２５４】
実施例７
ＵＶランプ曝露下の白色の芳香ロウソク用ロウの退色
ＵＶランプ曝露下の、キャンドルライト社（Candle-Lite Corporation）から入手した白色の芳香ロウソク用ロウにおいて種々の異なる安定剤を評価した。ΔＥ値は、所定日数の曝露後の色の変化を表す。ΔＥ値が低いほど色の変化が少なく、そして大いに望ましい。
【０２５５】
2004525185.tif 000032
【０２５６】
*Ａは、３−（ベンゾトリアゾール−２−イル）−５−ｔｅｒｔ−ブチル−４−ヒドロキシヒドロケイ皮酸オクチル、チヌビン（TINUVIN）（登録商標）３８４、チバ（CIBA）である。
Ｂは、２−（２−ヒドロキシ−５−ｔｅｒｔ−オクチルフェニル）−２Ｈ−ベンゾトリアゾール、チヌビン（TINUVIN）（登録商標）３２９、チバ（CIBA）である。
Ｃは、４−オクチルオキシ−２−ヒドロキシベンゾフェノン、キマソーブ（CHIMMASORB）（登録商標）８１、チバ（CIBA）である。
Ｄは、セバシン酸ビス（１，２，２，６，６−ペンタメチルピペリジン−４−イル）、チヌビン（TINUVIN）（登録商標）２９２、チバ（CIBA）である。
Ｅは、２，４−ビス［Ｎ−ｎ−ブチル−Ｎ−（１−シクロヘキシルオキシ−２，２，６，６−テトラメチルピペリジン−４−イル）アミノ］−６−［２−（Ｃ20−Ｃ40アルカノイルオキシ）エチル］アミノ−ｓ−トリアジン、本実施例１の化合物である。
Ｆは、１−シクロヘキシルオキシ−２，２，６，６−テトラメチル−４−Ｃ20−Ｃ40アルカノイルオキシピペリジン、本実施例２の化合物である。
Ｇは、２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン、チヌビン（TINUVIN）（登録商標）４００、チバ（CIBA）である。
【０２５７】
これらのデータは、ＵＶ吸収剤（特にベンゾトリアゾールＵＶ吸収剤）と組合せた本化合物（化合物Ｅ又はＦ）が、白色の芳香ロウソク用ロウを有害な変色から、従来の安定剤システムよりもはるかによく保護することを示した。
【０２５８】
実施例８
本化合物の熱耐久性
本化合物は、市販の立体障害アミン安定剤、チヌビン（TINUVIN）（登録商標）７７０に比較したその熱耐久性を測定するために、熱重量分析に供した。
【０２５９】
2004525185.tif 000033
【０２６０】
*チヌビン（TINUVIN）（登録商標）７７０は、セバシン酸ビス（２，２，６，６−テトラメチルピペリジン−４−イル）、チバ（CIBA）である。
【０２６１】
これらのデータは、市販の立体障害アミン安定剤、チヌビン（TINUVIN）（登録商標）７７０と比較して、本化合物の熱耐久性が改善していることを示した。
【０２６２】
実施例９
ＨＡＬＳ移行値のためのＬＤＰＥフィルムの調製
粉砕した低密度ポリエチレン粉末（ダウ（Dow）６４０ｌ）は、目的量の被験長鎖立体障害アミン（ＨＡＬＳ）及び０．３０重量％のスーパーフロス（Superfloss）粘着防止剤とタンブルブレンドした。このブレンドした樹脂は、４５０°Ｆ（２３２℃）で二軸スクリューで混合した。得られたペレットは、４００°Ｆ（２０４℃）で約３ミリ厚の単層フィルムにブロー成形した。
【０２６３】
ブロー成形したフィルムは、フィルムの内側からフィルム表面への被験ＨＡＬＳの移行を試験するために使用した。移行する添加剤は、フィルム表面上に容易に削り落とすことができる白色の沈着を作りやすい。これは、ブルーミングと呼ばれる現象である。添加剤が、フィルムの表面へブルームして、容易にそこから除去されるならば、これが、フィルム自体を保護するというその目的に適わないことは明らかである。
【０２６４】
フィルム表面の視認評価は、約３０日間隔で３７５日まで実施した。フィルムは室温で貯蔵した。
【０２６５】
本長鎖立体障害アミン化合物は、その非移行性のため、ブルーミングの防止においてＬＤＰＥフィルム中で特に有効であった。
【０２６６】
実施例１０
ＰＥＴボトル
本長鎖立体障害アミン化合物のポリ（エチレンテレフタレート）（ＰＥＴ）濃縮物（１０重量％）は、イースタパック（Eastapak）９９２１Ｗ  ＰＥＴを用いて、２７mm二軸スクリュー押出機で２７５℃の押出型での操作温度で調製した。この濃縮物をベースの樹脂で緩めて、樹脂に基づき０．３重量％の最終添加物量とした。ＰＥＴは、プレフォーム成形前に、真空下で２４０°Ｆで少なくとも４時間乾燥した。プレフォームは、濁りや結晶性のない部品を得るのに必要な、最低射出温度及び背圧を用いて、単位キャビティーアルバーグ（Arburg）プレスで成形した。ボトルのブロー成形は、上述のプレフォームを使用し、サイデル（Sidel）ＳＢＯ  ２／３ブロー成形機を用いて行った。０．０１５〜０．０１６インチのボトル壁厚を達成した。
【０２６７】
本化合物は、ボトル内容物への移行なしに樹脂を有害な分解から保護するその能力のため、特に有効であった。
【０２６８】
実施例１１
０．５重量％の本長鎖立体障害アミンを含む別々のポリ（エチレンテレフタレート）（ＰＥＴ）樹脂配合物に、０．５重量％の下記ベンゾトリアゾール安定剤それぞれを加えた：
（ａ）５−クロロ−２−（２−ヒドロキシ−３−α−クミル−５−ｔｅｒｔ−オクチルフェニル）−２Ｈ−ベンゾトリアゾール；
（ｂ）３−（５−クロロ−２Ｈ−ベンゾトリアゾール−２−イル）−５−ｔｅｒｔ−ブチル−４−ヒドロキシヒドロケイ皮酸イソオクチル；
（ｃ）２−（２−ヒドロキシ−３−α−クミル−５−ｔｅｒｔ−オクチルフェニル）−２Ｈ−ベンゾトリアゾール；
（ｄ）５−トリフルオロメチル−２−（２−ヒドロキシ−３−α−クミル−５−ｔｅｒｔ−オクチルフェニル）−２Ｈ−ベンゾトリアゾール；
（ｅ）５−ブチルスルホニル−２−（２−ヒドロキシ−３−α−クミル−５−ｔｅｒｔ−オクチルフェニル）−２Ｈ−ベンゾトリアゾール；
（ｆ）５−トリフルオロメチル−２−（２−ヒドロキシ−３−α−クミル−５−ｔｅｒｔ−ブチルフェニル）−２Ｈ−ベンゾトリアゾール；
（ｇ）５−トリフルオロメチル−２−（２−ヒドロキシ−５−ｔｅｒｔ−オクチルフェニル）−２Ｈ−ベンゾトリアゾール；
（ｈ）５−トリフルオロメチル−２−（２−ヒドロキシ−３，５−ジ−ｔｅｒｔ−オクチルフェニル）−２Ｈ−ベンゾトリアゾール；
（ｉ）５−トリフルオロメチル−２−（２−ヒドロキシ−３，５−ジ−ｔｅｒｔ−ブチルフェニル）−２Ｈ−ベンゾトリアゾール；
（ｊ）５−トリフルオロメチル−２−（２−ヒドロキシ−３，５−ジ−α−クミルフェニル）−２Ｈ−ベンゾトリアゾール；
（ｋ）５−ブチルスルホニル−２−（２−ヒドロキシ−３，５−ジ−ｔｅｒｔ−ブチルフェニル）−２Ｈ−ベンゾトリアゾール；
（ｌ）５−フェニルスルホニル−２−（２−ヒドロキシ−３，５−ジ−ｔｅｒｔ−ブチルフェニル）−２Ｈ−ベンゾトリアゾール；又は
（ｍ）３−（５−トリフルオロメチル−２Ｈ−ベンゾトリアゾール−２−イル）−５−ｔｅｒｔ−ブチル−４−ヒドロキシヒドロケイ皮酸メチル。
【０２６９】
次にそれぞれの安定化樹脂組成物は、中にそれぞれのＵＶ吸収剤が組み込まれたＰＥＴボトルへとブロー又は射出成形した。このＰＥＴボトルは、ＵＶ線から内容物を保護するのに特に有効であり、ボトルに含まれる製品は長い貯蔵寿命が得られた。
【０２７０】
実施例１２
０．５重量％の本長鎖立体障害アミンを含む別々のポリ（エチレンテレフタレート）（ＰＥＴ）樹脂配合物に、０．５重量％の下記ベンゾトリアゾール安定剤それぞれを加えた：
（ｉ）２，４−ビス（４−ビフェニリル）−６−（２−ヒドロキシ−４−オクチルオキシカルボニルエチリデンオキシフェニル）−ｓ−トリアジン；
（ii）２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；
（iii）２，４−ビス（２，４−ジメチルフェニル）−６−［２−ヒドロキシ−４−（３−ベンジルオキシ−２−ヒドロキシプロピルオキシ）フェニル］−ｓ−トリアジン；
（iv）２，４−ビス（２−ヒドロキシ−４−ｎ−ブチルオキシフェニル）−６−（２，４−ジ−ｎ−ブチルオキシフェニル）−ｓ−トリアジン；
（ｖ）２，４−ビス（２，４−ジメチルフェニル）−６−［２−ヒドロキシ−４−（３−ノニルオキシ*−２−ヒドロキシプロピルオキシ）−５−α−クミルフェニル］−ｓ−トリアジン；（*は、オクチルオキシ、ノニルオキシ及びデシルオキシ基の混合物を意味する）
（vi）メチレンビス−［２，４−ビス（２，４−ジメチルフェニル）−６−［２−ヒドロキシ−４−（３−ブチルオキシ−２−ヒドロキシプロポキシ）フェニル］−ｓ−トリアジン、メチレン架橋二量体混合物（３：５′、５：５′及び３：３′位で５：４：１の比で架橋）；
（vii）２，４，６−トリス（２−ヒドロキシ−４−イソオクチルオキシカルボニルイソプロピリデンオキシフェニル）−ｓ−トリアジン；
（viii）２，４−ビス（２，４−ジメチルフェニル）−６−（２−ヒドロキシ−４−ヘキシルオキシ−５−α−クミルフェニル）−ｓ−トリアジン；
（ix）２，４−ビス（２，４−ジメチルフェニル）−６−（２−ヒドロキシ−４−オクチルオキシ−フェニル）−ｓ−トリアジン；サイアソーブ（CYASORB）（登録商標）１１６４、サイテック（Cytec）；
（ｘ）２−（２，４，６−トリメチルフェニル）−４，６−ビス［２−ヒドロキシ−４−（３−ブチルオキシ−２−ヒドロキシプロピルオキシ）フェニル］−ｓ−トリアジン；又は
（xi）２，４，６−トリス［２−ヒドロキシ−４−（３−ｓｅｃ−ブチルオキシ−２−ヒドロキシプロピルオキシ）フェニル］−ｓ−トリアジン。
【０２７１】
次にそれぞれの安定化樹脂組成物は、中にそれぞれのＵＶ吸収剤が組み込まれたＰＥＴボトルへとブロー又は射出成形した。このＰＥＴボトルは、ＵＶ線から内容物を保護するのに特に有効であり、ボトルに含まれる製品は長い貯蔵寿命が得られた。
【０２７２】
実施例１３
外層及びボトル内容物に接触している最内層がＰＥＴからなり、そしてバリアー層も含む、多層ボトルを調製した。実施例１１及び１２に列挙された１つ以上のベンゾトリアゾール又はｓ−トリアジンＵＶ吸収剤、並びに本長鎖立体障害アミンを、３層のいずれかに、樹脂の重量に基づき０．５重量％で組み込むと、ボトルの内容物は、ＵＶ線から効果的に保護された。
【０２７３】
実施例１４
外層及びボトル内容物に接触している最内層がＨＤＰＥ（高密度ポリエチレン）からなり、そしてバリアー層も含む、多層ボトルを調製した。実施例１１及び１２に列挙された１つ以上のベンゾトリアゾール又はｓ−トリアジンＵＶ吸収剤、並びに本長鎖立体障害アミンを、３層のいずれかに、樹脂の重量に基づき０．５重量％で組み込むと、ボトルの内容物は、ＵＶ線から効果的に保護された。
【０２７４】
実施例１５
外層及びボトル内容物に接触している最内層がポリプロピレンからなり、そしてバリアー層も含む、多層ボトルを調製した。実施例１１及び１２に列挙された１つ以上のベンゾトリアゾール又はｓ−トリアジンＵＶ吸収剤、並びに本長鎖立体障害アミンを、３層のいずれかに、樹脂の重量に基づき０．５重量％で組み込むと、ボトルの内容物は、ＵＶ線から効果的に保護された。
【０２７５】
実施例１６〜４６の下に列挙される化合物は、実施例１及び２並びに米国特許第5,204,473号；5,216,156号；5,844,026号及び6,166,212号に見い出される一般法により調製した。
実施例１６〜２４
【０２７６】
【化３４】
2004525185.tif 000034
【０２７７】
*他に記載がなければ、Ｇ1〜Ｇ4は、それぞれメチルである。
実施例２０では、Ｇ1及びＧ3は、それぞれメチルであり、そしてＧ2及びＧ4は、それぞれエチルである。
実施例２２では、Ｇ1〜Ｇ4は、ｎ−プロピルである。
**Ａは、−（ＣＨ2）mＣＯ−Ｘ−Ｔ1である。
Ｂは、−（ＣＨ2）p−Ｘ−ＣＯ−Ｔ1である。
Ｃは、−ＣＨ2Ｃ（ＣＨ3）2−ＯＨである。
Ｄは、−ＣＨ2ＣＨ（ＯＨ）−ＣＨ2ＯＨである。
実施例２５〜３２
【０２７８】
【化３５】
2004525185.tif 000035
【０２７９】
*他に記載がなければ、Ｇ1〜Ｇ4は、それぞれメチルである。
実施例３０では、Ｇ1及びＧ3は、それぞれオクチルであり、そしてＧ2及びＧ4は、それぞれメチルである。
**Ａは、−（ＣＨ2）mＣＯ−Ｘ−Ｔ1である。
Ｃは、−ＣＨ2Ｃ（ＣＨ3）2−ＯＨである。
Ｄは、−ＣＨ2ＣＨ（ＯＨ）−ＣＨ2ＯＨである。
Ｅは、−（ＣＨ2）m−ＣＯ−Ｔ1である。
Ｆは、−ＣＯ−（ＣＨ2）p−Ｘ−ＣＯ−Ｔ1である。
実施例３３〜４０
【０２８０】
【化３６】
2004525185.tif 000036
【０２８１】
*他に記載がなければ、Ｇ1〜Ｇ4は、それぞれメチルである。
**
Ｃは、−ＣＨ2Ｃ（ＣＨ3）2−ＯＨである。
Ｇは、−Ｘ−（ＣＨ2）m−ＣＯ−Ｘ1−Ｔ1である。
Ｈは、−ＣＨ2−ＣＨ（ＯＨ）−ＣＨ2ＣＨ2ＯＨである。
Ｉは、−Ｘ−（ＣＨ2）p−Ｘ1−ＣＯ−Ｔ1である。
実施例４１〜４６
【０２８２】
【化３７】
2004525185.tif 000037
【０２８３】
*他に記載がなければ、Ｇ1〜Ｇ4は、それぞれメチルである。
**
Ｃは、−ＣＨ2Ｃ（ＣＨ3）2−ＯＨである。
Ｇは、−Ｘ−（ＣＨ2）m−ＣＯ−Ｘ1−Ｔ1である。
Ｉは、−Ｘ−（ＣＨ2）p−Ｘ1−ＣＯ−Ｔ1である。
【国際公開パンフレット】
2004525185.tif 000047
2004525185.tif 000048
2004525185.tif 000049
2004525185.tif 000050
2004525185.tif 000051
2004525185.tif 000052
2004525185.tif 000053
2004525185.tif 000054
2004525185.tif 000055
2004525185.tif 000056
2004525185.tif 000057
2004525185.tif 000058
2004525185.tif 000059
2004525185.tif 000060
2004525185.tif 000061
2004525185.tif 000062
2004525185.tif 000063
2004525185.tif 000064
2004525185.tif 000065
2004525185.tif 000066
2004525185.tif 000067
2004525185.tif 000068
2004525185.tif 000069
2004525185.tif 000070
2004525185.tif 000071
2004525185.tif 000072
2004525185.tif 000073
2004525185.tif 000074
2004525185.tif 000075
2004525185.tif 000076
2004525185.tif 000077
2004525185.tif 000078
2004525185.tif 000079
2004525185.tif 000080
2004525185.tif 000081
2004525185.tif 000082
2004525185.tif 000083
2004525185.tif 000084
2004525185.tif 000085
2004525185.tif 000086
2004525185.tif 000087
2004525185.tif 000088
2004525185.tif 000089
2004525185.tif 000090
2004525185.tif 000091
2004525185.tif 000092
2004525185.tif 000093
2004525185.tif 000094
2004525185.tif 000095
2004525185.tif 000096
2004525185.tif 000097
2004525185.tif 000098
2004525185.tif 000099
2004525185.tif 000100
2004525185.tif 000101
2004525185.tif 000102
2004525185.tif 000103
2004525185.tif 000104
2004525185.tif 000105
2004525185.tif 000106
2004525185.tif 000107
2004525185.tif 000108
2004525185.tif 000109
2004525185.tif 000110
2004525185.tif 000111
2004525185.tif 000112
2004525185.tif 000113
2004525185.tif 000114
2004525185.tif 000115
2004525185.tif 000116
2004525185.tif 000117
2004525185.tif 000118
2004525185.tif 000119
2004525185.tif 000120
2004525185.tif 000121
2004525185.tif 000122
2004525185.tif 000123
2004525185.tif 000124
2004525185.tif 000125
2004525185.tif 000126
2004525185.tif 000127
2004525185.tif 000128
【国際調査報告】
2004525185.tif 000129
2004525185.tif 000130
2004525185.tif 000131